(57)【要約】      （修正有）【課題】溶液から加工することができ、電子素子または光電子素子、特にＯＬＥＤにおいて、特にその正孔輸送層において、素子、すなわち、ＯＬＥＤの特性に改善をもたらす化合物を提供すること。【解決手段】オルト位で置換されたオリゴアリーレン繰り返し単位を含むポリマー、その製造方法、それの有機電子素子、特に、ＯＬＥＤ（ＯＬＥＤ＝有機発光ダイオード）として知られる有機エレクトロルミッセンス素子。さらに、これらのポリマーを含む有機エレクトロルミッセンス素子。スズキ重合、ヤマモト重合、スチル重合又はハートウイッグバルト重合によって製造されるポリマー。【選択図】なし【特許請求の範囲】
【請求項１】
少なくとも一つの以下の式（Ｉ）の構造単位を含むポリマー：
【化１】
2018021187.tif 000094
式中
Ａｒ１〜Ａｒ５は、出現毎に、各場合に同一であるか異なり、１以上の基Ｒにより置換されていてもよい、５〜６０個の芳香族環原子を有するモノもしくはポリ環状の芳香族または複素環式芳香族環構造であり、
ｉおよびｊは、それぞれ０または１であり、（ｉ＋ｊ）の合計は１であり；
Ｒは、出現毎に同一であるか異なり、Ｈ、Ｄ、Ｆ、Ｃｌ、Ｂｒ、Ｉ、Ｎ（Ｒ１）２、ＣＮ、ＮＯ２、Ｓｉ（Ｒ１）３、Ｂ（ＯＲ１）２、Ｃ（=Ｏ）Ｒ１、Ｐ（=Ｏ）（Ｒ１）２、Ｓ（=Ｏ）Ｒ１、Ｓ（=Ｏ）２Ｒ１、ＯＳＯ２Ｒ１、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基（夫々１以上の基Ｒ１により置換されてよく、１以上の隣接しないＣＨ２基は、Ｒ１Ｃ=ＣＲ１、Ｃ≡Ｃ、Ｓｉ（Ｒ１）２、Ｃ=Ｏ、Ｃ=Ｓ、Ｃ=ＮＲ１、Ｐ（=Ｏ）（Ｒ１）、ＳＯ、ＳＯ２、ＮＲ１、Ｏ、ＳもしくはＣＯＮＲ１で置き代えられてよく、ここで、１以上のＨ原子は、Ｄ、Ｆ、Ｃｌ、Ｂｒ、ＩもしくはＣＮで置き代えられてよい。）または、各場合に、１以上の基Ｒ１により置換されてよい５〜６０個の芳香族環原子を有するモノあるいはポリ環状の芳香族もしくは複素環式芳香族環構造、または１以上の基Ｒ１により置換されてよい５〜６０個の芳香族環原子を有するアリールオキシもしくはヘテロアリールオキシ基、または１以上の基Ｒ１により置換されてよい５〜６０個の芳香族環原子を有するアラルキルもしくはヘテロアラルキル基、または１以上の基Ｒ１により置換されてよい１０〜４０個の芳香族環原子を有するジアリールアミノ基、ジヘテロアリールアミノ基もしくはアリールヘテロアミノ基または架橋結合可能基Ｑであり；ここで、２個以上の基Ｒは、モノあるいはポリ環状の脂肪族もしくは芳香族および/またはベンゾ縮合環構造を互いに形成してよく；
Ｒ１は、出現毎に同一であるか異なり、Ｈ、Ｄ、Ｆ、１〜２０個のＣ原子を有する脂肪族炭化水素基、５〜２０個のＣ原子を有する芳香族および/または複素環式芳香族炭化水素基であって、さらに、１以上のＨ原子は、Ｆで置き代えられてよく；ここで、２個以上の置換基Ｒ１は、モノあるいはポリ環状の脂肪族もしくは芳香族環構造を互いに形成してよく；
ｎは、１、２もしくは３であり；
ここで、破線はポリマー中の隣接する構造単位への結合であり；
ｉ＝０でｊ＝１の場合には、Ａｒ２および/またはＡｒ４は、二個のオルト位のうちの少なくとも一つで、好ましくは、一つで、Ａｒ６によりそれぞれ置換され、ここで、Ａｒ６は、１以上の基Ｒにより置換されていてもよい、５〜６０個の芳香族環原子を有するモノもしくはポリ環状の芳香族または複素環式芳香族環構造であることを特徴とし、および
ｉ＝１でｊ＝０の場合には、Ａｒ４および/またはＡｒ５は、二個のオルト位のうちの少なくとも一つで、好ましくは、一つで、Ａｒ６によりそれぞれ置換され、ここで、Ａｒ６は、１以上の基Ｒにより置換されていてもよい、５〜６０個の芳香族環原子を有するモノもしくはポリ環状の芳香族または複素環式芳香族環構造であることを特徴とする。
【請求項２】
少なくとも一つの式（Ｉ）の構造単位が、以下の式（Ｉ−１）の構造単位から選ばれることを特徴とする、請求項１記載のポリマー：
【化２】
2018021187.tif 000095
式中：Ａｒ１、Ａｒ２、Ａｒ３、Ａｒ４、Ａｒ５およびｎは、請求項１で示される意味をとることができる。
【請求項３】
少なくとも一つの式（Ｉ）の構造単位が、以下の式（Ｉ−２）の構造単位から選ばれることを特徴とする、請求項１記載のポリマー：
【化３】
2018021187.tif 000096
式中：Ａｒ１、Ａｒ２、Ａｒ３、Ａｒ４、Ａｒ５およびｎは、請求項１で示される意味をとることができる。
【請求項４】
少なくとも一つの式（Ｉ）または（Ｉ−１）の構造単位が、以下の式（Ｉ−１ａ）、（Ｉ−１ｂ）、（Ｉ−１ｃ）および（Ｉ−１ｄ）の構造単位から選ばれることを特徴とする、請求項１または２記載のポリマー：
【化４】
2018021187.tif 000097
式中：Ａｒ１、Ａｒ２、Ａｒ３、Ａｒ４、Ａｒ５、Ａｒ６およびＲは、上記で示される意味をとることができ、
ｍ＝０、１、２、３または４であり、
ｎ＝０、１、２または３であり、
Ｘは、ＣＲ２、ＮＲ、ＳｉＲ２、Ｏ、ＳまたはＰ＝Ｏであり、および
ｒ＝０または１である。
【請求項５】
少なくとも一つの式（Ｉ）または（Ｉ−１）の構造単位が、以下の式（ＩＩ）、（ＩＩＩ）、（ＩＶ）、（Ｖ）、（ＶＩ）、（ＶＩＩ）、（ＶＩＩＩ）および（ＩＸ）の構造単位から選ばれることを特徴とする、請求項１または２記載のポリマー：
【化５−１】
2018021187.tif 000098
【化５−２】
2018021187.tif 000099
式中：Ａｒ１、Ａｒ３、Ａｒ５、Ａｒ６、Ｒ、ｍ、ｎおよびＸは、請求項１および２で示される意味をとることができ、および
ｐ＝０、１、２、３、４または５である。
【請求項６】
ポリマー中の式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位の割合は、ポリマー中で構造単位として存在する全共重合可能なモノマーの１００％を基礎として、５０〜９５モル％の範囲であることを特徴とする、請求項１〜５何れか１項記載のポリマー。
【請求項７】
ポリマーが、式（Ｉ）、（ＩＩ）、（ＩＩＩ）、（ＩＶ）、（Ｖ）、（ＶＩ）、（ＶＩＩ）、（ＶＩＩＩ）または（ＩＸ）の構造単位に加えて、式（Ｉ）、（ＩＩ）、（ＩＩＩ）、（ＩＶ）、（Ｖ）、（ＶＩ）、（ＶＩＩ）、（ＶＩＩＩ）または（ＩＸ）の構造単位とは異なるさらなる構造単位をも含むことを特徴とする、請求項１〜６何れか１項記載のポリマー。
【請求項８】
スズキ重合、ヤマモト重合、スチル重合またはハートウイッグ-ブーフバルト重合によって製造されることを特徴とする、請求項１〜７何れか１項記載のポリマーの製造方法。
【請求項９】
少なくとも一つの以下の式（Ｉ）の構造単位を含む請求項１〜７何れか１項記載の１以上のポリマーと、一以上の更なるポリマー状、オリゴマー状、樹状および/または低分子量物質とを含むポリマーブレンド。
【請求項１０】
１以上の溶媒中に、請求項１〜７何れか１項記載の１以上のポリマーまたは請求項９記載のポリマーブレンドを含む溶液または調合物。
【請求項１１】
請求項１〜７何れか１項記載の１以上のポリマーの、電子素子または光電子素子、好ましくは、有機エレクトロルミッセンス素子（ＯＬＥＤ）、有機発光電子化学電池（ＯＬＥＣ）、有機電界効果トランジスタ（Ｏ-ＦＥＴ）、有機集積回路（Ｏ-ＩＣ）、有機薄膜トランジスタ（ＴＦＴ）、有機太陽電池（Ｏ-ＳＣ）、有機レーザーダイオード（Ｏ-ｌａｓｅｒ）、有機光電池（ＯＰＶ）素子もしくは有機光受容器（ＯＰＣ）、特に、好ましくは、有機エレクトロルミッセンス素子（ＯＬＥＤ）における使用。
【請求項１２】
一以上の活性層を有し、少なくとも一つのこれらの活性層が、請求項１〜７何れか１項記載の１以上のポリマーを含む、電子素子または光電子素子、好ましくは、有機エレクトロルミッセンス素子（ＯＬＥＤ）、有機発光電子化学電池（ＯＬＥＣ）、有機電界効果トランジスタ（Ｏ-ＦＥＴ）、有機集積回路（Ｏ-ＩＣ）、有機薄膜トランジスタ（ＴＦＴ）、有機太陽電池（Ｏ-ＳＣ）、有機レーザーダイオード（Ｏ-ｌａｓｅｒ）、有機光電池（ＯＰＶ）素子もしくは有機光受容器（ＯＰＣ）、特に、好ましくは、有機エレクトロルミッセンス素子（ＯＬＥＤ）。
【発明の詳細な説明】
【技術分野】
【０００１】
本発明は、置換オリゴアリーレン繰り返し単位、好ましくは、ビストリアリールアミン繰り返し単位を含むポリマー、その製造方法、それの電子素子または光電子素子、特に、有機エレクトロルミッセンス素子、いわゆるＯＬＥＤ（ＯＬＥＤ＝有機発光ダイオード）での使用に関する。本発明は、さらに、これらのポリマーを含む有機エレクトロルミッセンス素子に関する。
【０００２】
電子素子または光電子素子、特に、有機エレクトロルミッセンス素子（ＯＬＥＤ）においては、種々の機能性成分が必要とされる。ＯＬＥＤにおいては、異なる機能性成分が、異なる層に通常存在する。この場合に、用語多層ＯＬＥＤ構造が使用される。これらの多層ＯＬＥＤ構造は、特に、電子および正孔注入層等の電荷注入層、たとえば、電子および正孔伝導層等の電荷輸送層および発光成分を含む層を有する。これらの多層ＯＬＥＤ構造は、連続層適用により一般的に製造される。
【０００３】
複数の層が、溶液から適用されるならば、すでに適用された層が、乾燥された後、次の層の製造のための溶液の引き続く適用により破壊されないことが保証されねばならない。
これは、層を、たとえば、架橋結合により不溶性にすることにより達成することができる。このようなプロセスは、たとえば、EP0 637 899およびWO 96/20253に記載されている。
【０００４】
しかしながら、さらに、たとえば、寿命、効率等に関する可能な最良の結果が達成されるように、材料側からは、互いの個々の層の機能を適合させる必要もある。このように、特に、発光層に直接隣接する層、特に、正孔輸送層（ＨＴＬ＝正孔輸送層）は、隣接する発光層の特性に顕著な影響を有する。
【０００５】
したがって、本発明の一つの目的は、一方で溶液から加工することができ、他方で電子素子または光電子素子、特に、ＯＬＥＤにおいて、特に、ここで、その正孔輸送層において、素子、すなわち、ＯＬＥＤの特性に改善をもたらす化合物を提供することであった。
【０００６】
驚くべきことに、少なくとも一つのアリール基がオルト位で置換されたオリゴトリアリールアミン繰り返し単位を含むポリマーが、特に、ＯＬＥＤの正孔輸送層での使用に関して、これらＯＬＥＤの寿命に顕著な増加をもたらすことが見出された。
【０００７】
したがって、本発明は、少なくとも一つの以下の式（Ｉ）の構造単位を含むポリマーに関する。
【化１】
2018021187.tif 000002
【０００８】
式中：
Ａｒ１〜Ａｒ５は、出現毎に、各場合に同一であるか異なり、１以上の基Ｒにより置換されていてもよい、５〜６０個の芳香族環原子を有するモノもしくはポリ環状の芳香族または複素環式芳香族環構造であり、
ｉおよびｊは、それぞれ０または１であり、（ｉ＋ｊ）の合計は１であり；
Ｒは、出現毎に同一であるか異なり、Ｈ、Ｄ、Ｆ、Ｃｌ、Ｂｒ、Ｉ、Ｎ（Ｒ１）２、ＣＮ、ＮＯ２、Ｓｉ（Ｒ１）３、Ｂ（ＯＲ１）２、Ｃ（=Ｏ）Ｒ１、Ｐ（=Ｏ）（Ｒ１）２、Ｓ（=Ｏ）Ｒ１、Ｓ（=Ｏ）２Ｒ１、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基（夫々１以上の基Ｒ１により置換されてよく、１以上の隣接しないＣＨ２基は、Ｒ１Ｃ=ＣＲ１、Ｃ≡Ｃ、Ｓｉ（Ｒ１）２、Ｃ=Ｏ、Ｃ=Ｓ、Ｃ=ＮＲ１、Ｐ（=Ｏ）（Ｒ１）、ＳＯ、ＳＯ２、ＮＲ１、Ｏ、ＳもしくはＣＯＮＲ１で置き代えられてよく、ここで、１以上のＨ原子は、Ｄ、Ｆ、Ｃｌ、Ｂｒ、ＩもしくはＣＮで置き代えられてよい。）または、各場合に、１以上の基Ｒ１により置換されてよい５〜６０個の芳香族環原子を有するモノあるいはポリ環状の芳香族もしくは複素環式芳香族環構造、または１以上の基Ｒ１により置換されてよい５〜６０個の芳香族環原子を有するアリールオキシもしくはヘテロアリールオキシ基、または１以上の基Ｒ１により置換されてよい５〜６０個の芳香族環原子を有するアラルキルもしくはヘテロアラルキル基または１以上の基Ｒ１により置換されてよい１０〜４０個の芳香族環原子を有するジアリールアミノ基、ジヘテロアリールアミノ基もしくはアリールヘテロアミノ基または架橋結合可能基Ｑであり；ここで、２個以上の基Ｒは、モノあるいはポリ環状の脂肪族もしくは芳香族および/またはベンゾ縮合環構造を互いに形成してよく；
Ｒ１は、出現毎に同一であるか異なり、Ｈ、Ｄ、Ｆ、１〜２０個のＣ原子を有する脂肪族炭化水素基、５〜２０個のＣ原子を有する芳香族および/または複素環式芳香族炭化水素基であって、さらに、１以上のＨ原子は、Ｆで置き代えられてよく；ここで、２個以上の置換基Ｒ１は、モノあるいはポリ環状の脂肪族もしくは芳香族環構造を互いに形成してよく；
ｎは、１、２もしくは３、好ましくは、１または２，特に、好ましくは、１であり；
ここで、破線はポリマー中の隣接する構造単位への結合であり；
ｉ＝０でｊ＝１の場合には、Ａｒ２および/またはＡｒ４は、二個のオルト位のうちの少なくとも一つで、好ましくは、一つで、Ａｒ６によりそれぞれ置換され、ここで、Ａｒ６は、１以上の基Ｒにより置換されていてもよい、５〜６０個の芳香族環原子を有するモノもしくはポリ環状の芳香族または複素環式芳香族環構造であることを特徴とし、および
ｉ＝１でｊ＝０の場合には、Ａｒ４および/またはＡｒ５は、二個のオルト位のうちの少なくとも一つで、好ましくは、一つで、Ａｒ６によりそれぞれ置換され、ここで、Ａｒ６は、１以上の基Ｒにより置換されていてもよい、５〜６０個の芳香族環原子を有するモノもしくはポリ環状の芳香族または複素環式芳香族環構造であることを特徴とする。
【０００９】
したがって、式（Ｉ）の構造単位は、ポリマー中で隣接する構造単位に二個の結合を有する。ここで、ｉは１であることができ、ｊは０であることができるか、またはｉは０であることができ、ｊは１であることができる
したがって、式（Ｉ）の構造単位は、以下の構造単位の一つに対応する。
【化２】
2018021187.tif 000003
【００１０】
式（Ｉ−１）の場合、置換基Ａｒ６は、Ａｒ２もしくはＡｒ４上だけか、またはＡｒ２とＡｒ４上の、何れかに配置されてよい。
【００１１】
式（Ｉ−２）の場合、置換基Ａｒ６は、Ａｒ４もしくはＡｒ５上だけか、またはＡｒ４とＡｒ５上の、何れかに配置されてよい。
【００１２】
ここで、Ａｒ６は、直接、すなわち、単結合を介してＡｒ２および/またはＡｒ４もしくはＡｒ４および/またはＡｒ５に結合するか、代替として結合基Ｘを介してかの何れかで結合されてよい。
【００１３】
したがって、式（Ｉ）の構造単位は、好ましくは、以下の式（Ｉ−１ａ）、（Ｉ−１ｂ）、（Ｉ−２ａ）および（Ｉ−２ｂ）の構造単位を有する。
【化３】
2018021187.tif 000004
【００１４】
式中：Ａｒ１、Ａｒ２、Ａｒ３、Ａｒ４、Ａｒ５、Ａｒ６およびＲは、上記で示される意味をとることができ、
ｍ＝０、１、２、３または４であり、
Ｘは、ＣＲ２、ＮＲ、ＳｉＲ２、Ｏ、ＳまたはＰ＝Ｏ、好ましくは、ＣＲ２、ＮＲ、ＯまたはＳであり、および
ｒ＝０または１、好ましくは、０である。
【００１５】
特に、好ましくは、式（Ｉ−１ａ）および（Ｉ−１ｂ）である。
【００１６】
本発明のさらに好ましい態様では、本発明のポリマーの少なくとも一つの式（Ｉ−１）の構造単位は、Ａｒ２および/またはＡｒ４が、二個のオルト位の一つでＡｒ６によりそれぞれ置換され、Ａｒ２および/またはＡｒ４が、置換されたオルト位に隣接するメタ位で追加的にＡｒ６にそれぞれ結合する。
【００１７】
したがって、式（Ｉ−１）の構造単位は、好ましくは、以下の式（Ｉ−１ｃ）および（Ｉ−１ｄ）の構造単位を有する。
【化４】
2018021187.tif 000005
【００１８】
式中：Ａｒ１、Ａｒ２、Ａｒ３、Ａｒ４、Ａｒ５、Ａｒ６、Ｒおよびｍは、上記で示される意味をとることができ、
ｎ＝０、１、２または３であり、
Ｘは、ＣＲ２、ＮＲ、ＳｉＲ２、Ｏ、Ｓ、Ｃ＝ＯまたはＰ＝Ｏ、好ましくは、ＣＲ２、ＮＲ、ＯまたはＳであり、および
ｐとｑは、それぞれ０または１であり、ここで（ｐ＋ｑ）の合計は１または２、好ましくは、１である。
【００１９】
本出願において、用語ポリマーは、ポリマー化合物およびオリゴマー化合物ならびデンドリマーの双方の意味で使用される。本発明によるポリマー化合物は、好ましくは、１０〜１０，０００、特に、好ましくは、１０〜５０００、非常に、特に、好ましくは、１０〜２０００の構造単位（繰り返し単位）を有する。本発明によるオリゴマー化合物は、好ましくは、３〜９の繰り返し単位を有する。ここで、ポリマーの分岐ファクターは、０（直鎖ポリマー、分岐点なし）と１（完全に分岐したデンドリマー）との間である。
【００２０】
本発明によるポリマーは、好ましくは、１０００〜２，０００，０００ｇ／ｍｏｌの範囲の分子量Ｍｗ、特に、好ましくは、１０，０００〜１，５００，０００ｇ／ｍｏｌの範囲の分子量Ｍｗ、非常に、特に、好ましくは、５０，０００〜１，０００，０００ｇ／ｍｏｌの範囲の分子量Ｍｗを有する。分子量Ｍｗは、内部ポリスチレン標準に対するＧＰＣ（＝ゲル透過クロマトグラフィー）により測定される。
【００２１】
本発明のポリマーは、共約、部分共役または非共約ポリマーの何れかである。共約または部分共役ポリマーが好ましい。
【００２２】
式（Ｉ）の構造単位は、本発明にしたがって、ポリマーの主鎖中か側鎖中に組み込まれ得る。しかしながら、式（Ｉ）の構造単位は、好ましくは、ポリマーの主鎖中に組み込まれる。ポリマーの側鎖中に組み込まれる場合には、式（Ｉ）の構造単位は、一価であるか二価である化合物の何れかであることができ、すなわち、それらは、ポリマー中で一つまたは二個の隣接する単位への結合を有する。
【００２３】
本出願の意味で、「共役ポリマー」は、主としてｓｐ２混成（もしくは随意にｓｐ混成も）の炭素原子を主鎖中に含むポリマーであり、炭素原子は対応する混成ヘテロ原子により置き代えられてもよい。最も単純な場合には、これは、主鎖中の二重および単結合の交互の存在を意味するが、たとえば、メタ結合フェニレンのような単位を含むポリマーも、本出願の意味での共役ポリマーとみなされることをも意図している。「主として」は、共役中断を生じる自然に（自発的に）生起する欠陥が、用語「共役ポリマー」を無効にはしないことを意味する。用語共役ポリマーは、同様に、共役主鎖と非共役側鎖を有するポリマーに適用される。さらに、主鎖が、たとえば、アリールアミン単位、アリールホスフィン単位、ある種のヘテロ環（すなわち、Ｎ、ＯもしくはＳ原子を介する共役）および/または有機金属錯体（すなわち、金属原子を介する共役）を含むならば、用語共役は、本出願で同様に使用される。類似の状況が共役デンドリマーにもあてはまる。反対に、たとえば、単純なアルキルブリッジ、（チオ）エーテル、エステル、アミドもしくはイミド結合のような単位は、明らかに非共約部分と定義される。
【００２４】
本出願での、部分共役ポリマーは、非共役部分、特別な共役中断（たとえば、スペーサー基）もしくは分岐により互いに分離される共役領域を含むポリマー、たとえば、主鎖中の相対的に長い共約部分が、非共役部分により中断されるポリマー、または主鎖中で非共約であるポリマーの側鎖中に相対的に長い共約部分を含むポリマーの意味で使用される。
共役および部分共役ポリマーは、共役、部分共役もしくは非共役デンドリマーを含んでもよい。
【００２５】
本出願の意味での用語「デンドリマー」は、分岐モノマーが規則的な構造で結合され、その結果樹様構造が得られる多官能性中心（コア）から築き上げられた高度に分岐した化合物の意味で使用されることを意図している。ここで、コアとモノマーの双方共に、純粋に有機的な単位および有機金属化合物あるいは配位化合物の両方から成る任意の所望の分岐構造をここでとり得る。ここで、「デンドリマー」は、たとえばM.Fischer and F.Vogtle(Angew.Chem.,Int.Ed.1999,38,885)により記載されるとおりに理解されることを一般的に意図されている。
【００２６】
本出願での用語「構造単位」は、少なくとも二個の、好ましくは、二個の反応性基を含むモノマーから出発して、結合形成反応によりその部分としてポリマー主鎖中に組み込まれ、そのため、結合繰り返し単位として調製されたポリマー中に存在する単位の意味で使用される。
【００２７】
本出願の意味で、用語「モノあるいはポリ環状の芳香族環構造」は、６〜６０個、好ましくは、６〜３０個、特に、好ましくは、６〜２４個の芳香族環原子を有する芳香族環構造であって、必ずしも芳香族基のみを含む構造ではなく、その代わりに、複数の芳香族単位は、たとえば、ｓｐ３混成のＣ原子またはＯもしくはＮＯ原子、ＣＯ基のような短い非芳香族単位（Ｈ以外の原子は、１０％より少なく、好ましくは、Ｈ以外の原子は、５％より少ない）により中断されていてもよい構造の意味で使用される。したがって、たとえば、9,9’-スピロビフルオレン、9,9-ジアリールフルオレンおよび9,9-ジアルキルフルオレントのような構造も、芳香族環構造と解されることを意図されてもいる。
【００２８】
芳香族環構造は、モノあるいはポリ環状であってよく、換言すれば、１個の環（たとえば、フェニル）または複数の環を含んでもよく、縮合しても（たとえば、ナフチル）あるいは共有結合してもよく（たとえば、ビフェニル）または縮合環と連結環との組み合わせを含んでもよい。
【００２９】
好ましい芳香族環構造は、たとえば、フェニル、ビフェニル、テルフェニル、［1,1’: 3’,1”］テルフェニル-2’-イル、クアテルフェニル、ナフチル、アントラセン、ビナフチル、フェナントレン、ジヒドロフェナントレン、ピレン、ジヒドロピレン、クリセン、ペリレン、テトラセン、ペンタセン、ベンゾピレン、フルオレン、インデン、インデノフルオレンおよびスピロビフルオレンである。
【００３０】
本出願で、用語「モノあるいはポリ環状複素環式芳香族環構造」は、５〜６０個、好ましくは、５〜３０個、特に、好ましくは、５〜２４個の芳香族環原子を有する複素環式芳香族環構造であって、これら原子の一以上は、ヘテロ原子である意味で使用される。「モノあるいはポリ環状複素環式芳香族環構造」は、必ずしも芳香族のみを含む構造ではなく、その代わりに、加えて、複数の芳香族単位は、たとえば、ｓｐ３混成のＣ原子またはＯもしくはＮＯ原子、ＣＯ基のような短い非芳香族単位（Ｈ以外の原子は、１０％より少なく、好ましくは、Ｈ以外の原子は、５％より少ない）により中断されていてもよい構造の意味で使用される。  
複素環式芳香族環構造は、モノあるいはポリ環状であってよく、換言すれば、１個の環または複数の環を含んでもよく、縮合してもあるいは共有結合してもよく（たとえば、ピリジルフェニル）または縮合環と連結環との組み合わせを含んでもよい。好ましくは、完全に共役したヘテロアリール基である。
【００３１】
好ましい複素環式芳香族環構造は、たとえば、ピロール、ピラゾール、イミダゾール、1,2,3-トリアゾール、1,2,4-トリアゾール、テトラゾール、フラン、チオフェン、セレノフェン、オキサゾール、イソオキサゾール、1,2-チアゾール、1,3-チアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾールのような５員環、または、たとえば、ピリジン、ピリダジン、ピリミジン、ピラジン、1,3,5-トリアジン、1,2,4-トリアジン、1,2,3-トリアジン、1,2,4,5-テトラジン、1,2,3,4-テトラジン、1,2,3,5-テトラジンのような６員環、または、たとえば、カルバゾール、インデノカルバゾール、インドール、イソインドール、インドリジン、インダゾール、ベンズイミダゾール、ベンゾトリアゾール、プリン、ナフトイミダゾール、フェナントリイミダゾール、ピリジンイミダゾール、ピラジンイミダゾール、キノキサリンイミダゾール、ベンゾオキサゾール、ナフトオキサゾール、アントロオキサゾール、フェナントロオキサゾール、イソオキサゾール、ベンゾチアゾール、ベンゾフラン、イソベンゾフラン、ジベンゾフラン、キノリン、イソキノリン、プテリジン、ベンゾ-5,6-キノリン、ベンゾ-6,7-キノリン、ベンゾ-7,8-キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［2,3b］チオフェン、チエノ［3,2b］チオフェン、ジチエノチオフェン、イソベンゾチオフェン、ジベンゾチオフェン、ベンゾチアジアゾチオフェンのような複数の環を有する基またはこれら基の組み合わせである。
【００３２】
モノあるいはポリ環状の芳香族もしくは複素環式芳香族環構造は、非置換でも置換されていてもよい。本出願での置換は、モノあるいはポリ環状芳香族もしくは複素環式芳香族環構造が、一以上の置換基Ｒを含むことを意味する。
【００３３】
Ｒは、出現毎に、好ましくは、同一であるか異なり、Ｈ、Ｄ、Ｆ、Ｃｌ、Ｂｒ、Ｉ、Ｎ（Ｒ１）２、ＣＮ、ＮＯ２、Ｓｉ（Ｒ１）３、Ｂ（ＯＲ１）２、Ｃ（=Ｏ）Ｒ１、Ｐ（=Ｏ）（Ｒ１）２、Ｓ（=Ｏ）Ｒ１、Ｓ（=Ｏ）２Ｒ１、ＯＳＯ２Ｒ１、１〜４０個のＣ原子を有する直鎖アルキル、アルコキシもしくはチオアルコキシ基、２〜４０個のＣ原子を有するアルケニルもしくはアルキニル基、３〜４０個のＣ原子を有する分岐あるいは環状アルキル、アルコキシもしくはチオアルコキシ基（夫々１以上の基Ｒ１により置換されてよく、１以上の隣接しないＣＨ２基は、Ｒ１Ｃ=ＣＲ１、Ｃ≡Ｃ、Ｓｉ（Ｒ１）２、Ｃ=Ｏ、Ｃ=Ｓ、Ｃ=ＮＲ１、Ｐ（=Ｏ）（Ｒ１）、ＳＯ、ＳＯ２、ＮＲ１、Ｏ、ＳもしくはＣＯＮＲ１で置き代えられてよく、ここで、１以上のＨ原子は、Ｄ、Ｆ、Ｃｌ、Ｂｒ、ＩもしくはＣＮで置き代えられてよい。）または、各場合に、１以上の基Ｒ１により置換されてよい５〜６０個の芳香族環原子を有する芳香族もしくは複素環式芳香族環構造、または１以上の基Ｒ１により置換されてよい５〜６０個の芳香族環原子を有するアリールオキシもしくはヘテロアリールオキシ基、または１以上の基Ｒ１により置換されてよい５〜６０個の芳香族環原子を有するアラルキルもしくはヘテロアラルキル基または１以上の基Ｒ１により置換されてよい１０〜４０個の芳香族環原子を有するジアリールアミノ基、ジヘテロアリールアミノ基もしくはアリールヘテロアミノ基または架橋結合可能基Ｑであり；ここで、２個以上の基Ｒは、モノあるいはポリ環状の脂肪族もしくは芳香族および/またはベンゾ縮合環構造を互いに形成してよい。
【００３４】
Ｒは、出現毎に、特に、好ましくは、同一であるか異なり、Ｈ、Ｄ、Ｆ、Ｃｌ、Ｂｒ、Ｉ、Ｎ（Ｒ１）２、Ｓｉ（Ｒ１）３、Ｂ（ＯＲ１）２、Ｃ（=Ｏ）Ｒ１、Ｐ（=Ｏ）（Ｒ１）２、１〜２０個のＣ原子を有する直鎖アルキルもしくはアルコキシ基、２〜２０個のＣ原子を有するアルケニルもしくはアルキニル基、３〜２０個のＣ原子を有する分岐あるいは環状アルキルもしくはアルコキシ基（夫々１以上の基Ｒ１により置換されてよく、１以上の隣接しないＣＨ２基は、Ｒ１Ｃ=ＣＲ１、Ｃ≡Ｃ、Ｓｉ（Ｒ１）２、Ｃ=Ｏ、Ｃ=ＮＲ１、Ｐ（=Ｏ）（Ｒ１）、ＮＲ１、ＯもしくはＣＯＮＲ１で置き代えられてよく、ここで、１以上のＨ原子は、Ｆ、Ｃｌ、ＢｒもしくはＩで置き代えられてよい。）または、各場合に、１以上の基Ｒ１により置換されてよい５〜３０個の芳香族環原子を有する芳香族もしくは複素環式芳香族環構造、または１以上の基Ｒ１により置換されてよい５〜３０個の芳香族環原子を有するアリールオキシもしくはヘテロアリールオキシ基、または１以上の基Ｒ１により置換されてよい５〜３０個の芳香族環原子を有するアラルキルもしくはヘテロアラルキル基または１以上の基Ｒ１により置換されてよい１０〜２０個の芳香族環原子を有するジアリールアミノ基、ジヘテロアリールアミノ基もしくはアリールヘテロアミノ基または架橋結合可能基Ｑであり；ここで、２個以上の基Ｒは、モノあるいはポリ環状の脂肪族もしくは芳香族および/またはベンゾ縮合環構造を互いに形成してよい。
【００３５】
Ｒは、出現毎に、非常に、特に、好ましくは、同一であるか異なり、Ｈ、１〜１０個のＣ原子を有する直鎖アルキルもしくはアルコキシ基、２〜１０個のＣ原子を有するアルケニルもしくはアルキニル基、３〜１０個のＣ原子を有する分岐あるいは環状アルキルもしくはアルコキシ基（夫々１以上の基Ｒ１により置換されてよく、１以上の隣接しないＣＨ２基は、Ｒ１Ｃ=ＣＲ１、Ｃ≡Ｃ、Ｃ=Ｏ、Ｃ=ＮＲ１、ＮＲ１、ＯもしくはＣＯＮＲ１で置き代えられてよい。）または、各場合に、１以上の基Ｒ１により置換されてよい５〜２０個の芳香族環原子を有する芳香族もしくは複素環式芳香族環構造、または１以上の基Ｒ１により置換されてよい５〜２０個の芳香族環原子を有するアリールオキシもしくはヘテロアリールオキシ基、または１以上の基Ｒ１により置換されてよい５〜２０個の芳香族環原子を有するアラルキルもしくはヘテロアラルキル基または１以上の基Ｒ１により置換されてよい１０〜２０個の芳香族環原子を有するジアリールアミノ基、ジヘテロアリールアミノ基もしくはアリールヘテロアミノ基または架橋結合可能基Ｑであり；ここで、２個以上の基Ｒは、モノあるいはポリ環状の脂肪族もしくは芳香族および/またはベンゾ縮合環構造を互いに形成してよい。
【００３６】
１〜１０個のＣ原子を有する好ましいアルキル基は、以下の表に示される。
【表１】
2018021187.tif 000006
【００３７】
Ｒ１は、出現毎に、好ましくは、同一であるか異なり、Ｈ、Ｄ、Ｆ、１〜２０個のＣ原子を有する脂肪族炭化水素基、５〜２０個のＣ原子を有する芳香族および/または複素環式芳香族炭化水素基であって、さらに、１以上のＨ原子は、Ｆで置き代えられてよく；ここで、２個以上の置換基Ｒ１は、モノあるいはポリ環状の脂肪族もしくは芳香族環構造を互いに形成してよい。
【００３８】
Ｒ１は、出現毎に、特に、好ましくは、同一であるか異なり、Ｈ、Ｄ、１〜２０個のＣ原子を有する脂肪族炭化水素基、５〜２０個のＣ原子を有する芳香族および/または複素環式芳香族炭化水素基であり；ここで、２個以上の置換基Ｒ１は、モノあるいはポリ環状の脂肪族もしくは芳香族環構造を互いに形成してよい。
【００３９】
Ｒ１は、出現毎に、非常に、特に、好ましくは、同一であるか異なり、Ｈ、１〜１０個のＣ原子を有する脂肪族炭化水素基、５〜１０個のＣ原子を有する芳香族および/または複素環式芳香族炭化水素基である。
【００４０】
好ましい態様では、少なくとも一つの式（Ｉ−１ａ）、（Ｉ−１ｂ）、（Ｉ−１ｃ）または（Ｉ−１ｄ）の構造単位が、以下の式（ＩＩ）、（ＩＩＩ）、（ＩＶ）、（Ｖ）、（ＶＩ）、（ＶＩＩ）、（ＶＩＩＩ）、および（ＩＸ）の構造単位から選ばれる。
【化５−１】
2018021187.tif 000007
【化５−２】
2018021187.tif 000008
【００４１】
式中：Ａｒ１、Ａｒ３、Ａｒ５、Ａｒ６、Ｒ、ｍ、ｎおよびＸは、上記で示される意味をとることができ、および
ｐ＝０、１、２、３、４または５である。
【００４２】
特に、好ましい態様では、（式ＩＩ）および（ＩＩＩ）の構造単位は、以下の式（ＩＩａ）および（ＩＩＩａ）の構造単位から選ばれる。
【化６】
2018021187.tif 000009
【００４３】
式中：Ａｒ１、Ａｒ３、Ａｒ５、Ｒ、ｍおよびｐは、上記で示される意味をとることができる。
【００４４】
式（ＩＩａ）および（ＩＩＩａ）の好ましい構造単位の例は、以下の表に示される。
【化７−１】
2018021187.tif 000010
【化７−２】
2018021187.tif 000011
【化７−３】
2018021187.tif 000012
【化７−４】
2018021187.tif 000013
【００４５】
式中：Ａｒ１、Ａｒ２、Ｒ、ｍ、ｎおよびｐは、上記で示される意味をとることができ、ｋ＝０、１または２である。
【００４６】
さらに、特に、好ましい態様では、式（ＩＶ）および（Ｖ）の構造単位は、以下の式（ＩＶａ）および（Ｖａ）の構造単位から選ばれる。
【化８】
2018021187.tif 000014
【００４７】
式中：Ａｒ１、Ａｒ３、Ａｒ５、Ｒ、ｍ、ｎおよびＸは、上記で示される意味をとることができる。
【００４８】
式（ＩＶａ）および（Ｖａ）の好ましい構造単位の例は、以下の表に示される。
【化９−１】
2018021187.tif 000015
【化９−２】
2018021187.tif 000016
【化９−３】
2018021187.tif 000017
【００４９】
式中：Ａｒ１、Ａｒ２、Ｒ、ｍ、ｎおよびｐは、上記で示される意味をとることができる。
【００５０】
なお、さらに、特に、好ましい態様では、式（ＶＩ）および（ＶＩＩ）の構造単位は、以下の式（ＶＩａ）および（ＶＩＩａ）の構造単位から選ばれる。
【化１０】
2018021187.tif 000018
【００５１】
式中：Ａｒ１、Ａｒ３、Ａｒ５、Ｒ、ｍ、ｎおよびＸは、上記で示される意味をとることができる。
【００５２】
式（ＶＩａ）および（ＶＩＩａ）の好ましい構造単位の例は、以下の表に示される。
【化１１−１】
2018021187.tif 000019
【化１１−２】
2018021187.tif 000020
【化１１−３】
2018021187.tif 000021
【００５３】
式中：Ａｒ１、Ａｒ２、Ｒ、ｋ、ｍ、ｎおよびｐは、上記で示される意味をとることができる。
【００５４】
非常に、特に、好ましい態様では、式（ＩＩａ）および（ＩＩＩａ）の構造単位が、以下の式（ＩＩｂ）および（ＩＩＩｂ）の構造単位から選ばれる。
【化１２】
2018021187.tif 000022
【００５５】
式中：Ａｒ３、Ｒ、ｍおよびｐは、上記で示される意味をとることができる。
【００５６】
式（ＩＩｂ）および（ＩＩＩｂ）の好ましい構造単位の例は、以下の表に示される。
【化１３−１】
2018021187.tif 000023
【化１３−２】
2018021187.tif 000024
【化１３−３】
2018021187.tif 000025
【００５７】
式中：Ｒ、ｋ、ｍ、ｎおよびｐは、上記で示される意味をとることができる。
【００５８】
さらに、非常に、特に、好ましい態様では、式（ＩＶａ）および（Ｖａ）の構造単位は、以下の式（ＩＶｂ）および（Ｖｂ）の構造単位から選ばれる。
【化１４】
2018021187.tif 000026
【００５９】
式中：Ａｒ３、Ｒ、Ｘ、ｍおよびｎは、上記で示される意味をとることができる。
【００６０】
式(ＩＶｂ）および（Ｖｂ）の好ましい構造単位の例は、以下の表に示される。
【化１５−１】
2018021187.tif 000027
【化１５−２】
2018021187.tif 000028
【化１５−３】
2018021187.tif 000029
【００６１】
式中：Ｒ、Ｘ、ｋ、ｍ、ｎおよびｐは、上記で示される意味をとることができ、ｓ＝１〜２０、好ましくは、１〜１０である。
【００６２】
なお、さらに、非常に、特に、好ましい態様では、式（ＶＩａ）および（ＶＩＩａ）の構造単位は、以下の式（ＶＩｂ）および（ＶＩＩｂ）の構造単位から選ばれる。
【化１６】
2018021187.tif 000030
【００６３】
式中：Ｒ、Ｘ、ｍおよびｎは、上記で示される意味をとることができる。
【００６４】
式（ＶＩｂ）および（ＶＩＩｂ）の好ましい構造単位の例は、以下の表に示される。
【化１７−１】
2018021187.tif 000031
【化１７−２】
2018021187.tif 000032
【００６５】
式中：Ｒ、Ｘ、ｋ、ｍおよびｎは、上記で示される意味をとることができる。
【００６６】
式（ＶＩｂ）〜（ＶＩＩｂ）において、破線は、ポリマー中の隣接する構造単位への結合を表す。ここで、それらは、互いに独立して、同一か異なり、オルト-、メタ-またはパラ-位に、好ましくは、同一で、オルト-、メタ-またはパラ-位に、特に、好ましくは、メタ-またはパラ-位に、非常に、特に、好ましくは、パラ-位に位置することができる。
【００６７】
ポリマー中の式（Ｉ）、（ＩＩ）、（ＩＩＩ）、（ＩＶ）、（Ｖ）、（ＶＩ）、（ＶＩＩ）、（ＶＩＩＩ）または（ＩＸ）の構造単位の割合は、１〜１００モル％の範囲である。
【００６８】
第１の好ましい態様では、本発明のポリマーは、式（Ｉ）、（ＩＩ）、（ＩＩＩ）、（ＩＶ）、（Ｖ）、（ＶＩ）、（ＶＩＩ）、（ＶＩＩＩ）または（ＩＸ）の一つの構造単位のみを含む、すなわち、ポリマー中のその割合は１００％である。この場合に、本発明のポリマーは、ホモポリマーである。
【００６９】
第２の好ましい態様では、ポリマー中の式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位の割合は、ポリマー中で構造単位として存在する全共重合可能なモノマー１００％を基礎として、５０〜９５モル％の範囲、特に、好ましくは、６０〜９５モル％の範囲であり、換言すれば、本発明のポリマーは、式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位に加えて、式（Ｉ）、（ＩＩ）、（ＩＩＩ）、（ＩＶ）、（Ｖ）、（ＶＩ）、（ＶＩＩ）、（ＶＩＩＩ）および（ＩＸ）の構造単位とは異なるさらなる構造単位をも含む。
【００７０】
第３の好ましい態様では、ポリマー中の式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位の割合は、ポリマー中で構造単位として存在する全共重合可能なモノマー１００％を基礎として、５〜５０モル％の範囲、特に、好ましくは、２５〜５０モル％の範囲であり、換言すれば、本発明のポリマーは、式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位に加えて、式（Ｉ）、（ＩＩ）、（ＩＩＩ）、（ＩＶ）、（Ｖ）、（ＶＩ）、（ＶＩＩ）、（ＶＩＩＩ）および（ＩＸ）の構造単位とは異なるさらなる構造単位を含む。
【００７１】
式（Ｉ）、（ＩＩ）、（ＩＩＩ）、（ＩＶ）、（Ｖ）、（ＶＩ）、（ＶＩＩ）、（ＶＩＩＩ）および（ＩＸ）の構造単位とは異なる構造単位は、特に、WO 02/077060 A1およびWO 2005/014689 A2に広範に開示され、挙げられるものである。これらは、参照として、本願に組み込まれる。更なる構造単位は、たとえば以下に記載されるクラスから生じることができる：
群１：ポリマーの正孔注入および/または輸送特性に作用する単位。
【００７２】
群２：ポリマーの電子注入および/または輸送特性に作用する単位。
【００７３】
群３：群１および群２からの個々の単位の組み合わせを有する単位。
【００７４】
群４：電子燐光発光が電子蛍光発光の代わりに得られる程度に、発光特性を変更する単位。
【００７５】
群５：いわゆる１重項状態から３重項状態への遷移を向上する単位。
【００７６】
群６：得られるポリマーの発光色に作用する単位。
【００７７】
群７：典型的にはポリマー骨格として使用される単位。
【００７８】
群８：膜形態学特性および/または得られるポリマーのレオロジー特性に作用する単位。
【００７９】
本発明の好ましいポリマーは、少なくとも１つの構造単位が電荷輸送特性を有するもの、すなわち群１および/または２からの単位を含むものである。
【００８０】
正孔注入および/または正孔輸送特性を有する群１からの構造単位は、たとえば、トリアリールアミン、ベンジジン、テトラアリール-パラ-フェニレンジアミン、トリアリールホスフィン、フェノチアジン、フェノキサジン、ジヒドロフェナジン、チアントレン、ジベンゾ-パラ-ジオキシン、フェノキサチン、カルバゾール、アズレン、チオフェン、ピロールおよびフラン誘導体と、更には、Ｏ-、Ｓ-もしくはＮ-含有へテロ環である。
【００８１】
群１からの好ましい構造単位は、以下の式(1a)〜(1q)の構造単位である。
【化１８−１】
2018021187.tif 000033
【化１８−２】
2018021187.tif 000034
【００８２】
式中：Ｒ、ｋ、ｍおよびｎは、上記で示される意味をとることができる。
【００８３】
式(１ａ)〜(１ｑ)において、破線は、ポリマー中の隣接する構造単位への可能な結合を表す。二個の破線が式中に存在するならば、構造単位は、一または二個、好ましくは、二個の隣接する構造単位を有する。三個の破線が式中に存在するならば、構造単位は、一、二または三個、好ましくは、二個の隣接する構造単位を有する。四個の破線が式中に存在するならば、構造単位は、一、二または三個、好ましくは、二個の隣接する構造単位を有する。ここで、それらは、互いに独立して、同一か異なり、オルト-、メタ-またはパラ-位に位置することができる。
【００８４】
電子注入および/または電子輸送特性を有する群２からの構造単位は、たとえば、ピリジン、ピリミジン、ピリダジン、ピラジン、オキサジアゾール、キノリン、キノキサリン、アントラセン、ベンズアントラセン、ピレン、ペリレン、ベンズイミダゾール、トリアジン、ケトン、ホスフインオキシドおよびフェナジン誘導体のみならず、トリアリールボランならびにさらなるＯ-、Ｓ-もしくはＮ-含有へテロ環である。
【００８５】
本発明のポリマーは、正孔移動性に作用する構造と、電子移動性を増加する構造（すなわち、群１および２からの単位）が互いに直接結合している構造または正孔移動性と電子移動性の双方を増加する構造を含む群３からの単位を含むことが好ましいかもしれない。
これら単位の幾つかは、エミッターとして役立ち、発光色を緑色、黄色あるいは赤色にシフトすることができる。それゆえ、それらの使用は、たとえば、元来が青色発光のポリマーから他の発光色の生成のために適している。
【００８６】
群４の構造単位は、室温でさえも、高効率で３重項状態から発光することができる、すなわち、電子蛍光発光の代わりに電子燐光発光を呈し、頻繁にエネルギー効率の増加を引き起こすことができる。この目的に適するのは、まず、３６より大な原子番号を有する重い原子を含む化合物である。好ましい化合物は、上記条件を満足するｄあるいはｆ遷移金属を含むものである。ここで、特に好ましいものは、８乃至１０属（Ｒｕ、Ｏｓ、Ｒｈ、Ｉｒ、Ｐｄ、Ｐｔ）からの元素を含む対応する構造単位である。ここで、本発明のポリマーのために適する構造単位は、たとえば、種々の錯体であり、たとえば、WO 02/068435 A1、WO 02/081488 A1、EP 1239526 A2およびWO 2004/026886 A2に記載されているとおりのものである。対応するモノマーは、WO 02/068435 A1およびWO 2005/042548 A1に記載されているとおりのものである。
【００８７】
群５の構造単位は、１重項状態から３重項状態への遷移を改善するものであり、群４の構造要素のサポートに使用され、これら構造要素の燐光特性を改善する。この目的のために適するものは、特に、カルバゾールおよび架橋カルバゾール２量体単位であり、たとえば、WO 2004/070772 A2およびWO 2004/113468 A1に記載されているとおりのものである。
また、この目的のために適するものは、ケトン、ホスフィンオキシド、スルホキシド、スルホン、シラン誘導体および類似化合物であり、WO 2005/040302 A1に記載されているとおりのものである。
【００８８】
上記言及されたものに加えて群６の構造単位は、上記群の範囲に入らない少なくとも１つの更なる芳香族構造もしくは別の共役構造を有するものであり、すなわち、電荷担持移動性に関する作用が少ししかなく、有機金属錯体でなく、１重項-３重項遷移に作用しないものである。この型の構造要素は、得られるポリマーの発光色にも作用することができる。それゆえ、単位に応じて、それらはエミッターとしても使用されることもできる。ここで好ましいのは、６〜４０個のＣ原子を有する芳香族構造またはトラン、スチルベンあるいはビスチリルアリーレン誘導体であり、夫々は１以上の基Ｒにより置換されていてもよい。ここで特に好ましいものは、1,4-あるいは9,10-アントリレン、1,6-、2,7-あるいは4,9-ピレニレン、3,9-あるいは3,10-ペリレニレン、4,4’-トラニレン、4,4’-スチルベニレン、ベンゾチアジアゾールおよび対応する酸素誘導体、キノキサリン、フェノチアジン、フェノキサジン、ジヒドロフェナジン、ビス（チオフェニル）アリーレン、オリゴ（チオフェニレン）、フェナジン、ルブレン、ペンタセンまたはペリレン誘導体の組み込みであり、好ましくは、置換され、または、好ましくは、共役プッシュ-プル系（ドナーおよびアクセプター置換基により置換された系）、または、好ましくは、置換されたスクアリンもしくはキナクリドンのような系である。
【００８９】
群７の構造単位は、ポリマー骨格として典型的に使用される６〜４０個のＣ原子を有する芳香族構造を有する単位である。これらは、たとえば、4,5-ジヒドロピレン誘導体、4, 5,9,10-テトラヒドロピレン誘導体、フルオレン誘導体、9,9’-スピロビフルオレン誘導体、フェナントレン誘導体、9,10-ジヒドロフェナントレン誘導体、5,7-ジヒドロジベンゾオキセピン誘導体、シス-およびトランス-インデノフルオレン誘導体のみならず、1,2-, 1,3-もしくは1,4-フェニレン、1,2-, 1,3-もしくは1,4-ナフチレン、2,2'-, 3,3'-もしくは4,4'-ビフェニレン、2,2"-, 3,3"-もしくは4,4''-テルフェニレン、2,2'-, 3,3'-もしくは4,4'-ビ-1,1'-ナフチレンもしくは2,2"'-, 3,3"'-もしくは4,4"'-クアテルフェニレン誘導体である。
【００９０】
群７からの好ましい構造単位は、以下の式（７ａ）〜（７ｏ）の構造単位である。
【化１９−１】
2018021187.tif 000035
【化１９−２】
2018021187.tif 000036
【００９１】
式中：Ｒ、ｋ、ｍ、ｎおよびｐは、上記で示される意味をとることができる。
【００９２】
式（７ａ）〜（７ｏ）において、破線は、ポリマー中の隣接する構造単位への可能な結合を表す。二個の破線が式中に存在するならば、構造単位は、一または二個、好ましくは、二個の隣接する構造単位ヘテロの結合を有する。四個以上の破線が式（式（７ｇ）、（７ｈ）および（７ｊ））中に存在するならば、構造単位は、一、二、三または四個、好ましくは、二個の隣接する構造単位への結合を有する。ここで、それらは、互いに独立して、同一か異なり、オルト-、メタ-またはパラ-位に位置することができる。
【００９３】
群８の構造単位は、膜形態学特性および/または得られるポリマーのレオロジー特性に作用する単位であり、たとえば、シロキサン、アルキル鎖またはフッ化物基のみならず、特に、たとえば、堅固もしくは柔軟な単位、液晶生成単位もしくは架橋結合可能基である。
【００９４】
式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位に加えて、本発明の好ましいポリマーは、同時に、群１乃至８から選ばれる１以上の単位を追加的に含んでもよい。１つの群からの１以上のさらなる構造単位が同時に存在することが同様に好ましいかもしれない。
【００９５】
ここで、本発明のポリマーは、好ましくは、式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の少なくとも一つの構造単位に加えて、群７からの単位をも含む。
【００９６】
同様に、本発明の好ましいポリマーは、好ましくは、電荷輸送または電荷注入を改善する単位、すなわち、群１および/または２からの単位を含む。
【００９７】
さらに、本発明のポリマーは、群７からの構造単位と群１および/または２からの単位を含むことが、特に、好ましい。
【００９８】
本発明によるポリマーは、式（Ｉ）、（ＩＩ）、（ＩＩＩ）、（ＩＶ）、（Ｖ）、（ＶＩ）、（ＶＩＩ）、（ＶＩＩＩ）または（ＩＸ）の構造単位を含むホモポリマーかコポリマーのいずれかである。本発明のポリマーは、直鎖もしくは分岐鎖、好ましくは、直鎖であってよい。本発明のコポリマーは、一以上の式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位に加えて、上記群１乃至８からの１以上の更なる構造を含んでもよい。
【００９９】
本発明のコポリマーは、ランダム、交互あるいはブロック様構造を有してもよく、または複数のこれら交互配置構造を有する。本発明のコポリマーは、特に、好ましくは、ランダムまたは交互構造を含む。コポリマーは、特に、好ましくは、ランダムまたは交互コポリマーである。ブロック様構造を有するコポリマーを得ることができる方法とどんなさらなる構造要素がこの目的のために特に好ましいかは、たとえば、WO 2005/014688 A2に詳細に記載されている。これは、参照として本願の部分である。ポリマーは、樹状構造であってもよいことが、同様に再度この時点で強調されねばならない。
【０１００】
本発明のさらなる態様では、本発明のポリマーは、一以上の式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位と随意に上記群１乃至８から選ばれるさらなる構造単位に加えて、少なくとも一つの、好ましくは、一つの架橋結合可能基Ｑを含む構造単位をも含む。
【０１０１】
本発明の意味での「架橋結合可能基Ｑ」は、化学反応を受け、その結果不溶性化合物を生成することができる官能基である。ここで、反応は、さらなる同一の基Ｑ、さらなる異なる基Ｑまたはそれの任意の所望の部分または別のポリマー鎖とともに生じることができる。したがって、架橋結合可能基は反応性基である。ここで、対応して、架橋化合物は、架橋結合可能基の反応の結果として得られる。化学反応は、層内でも実行することができ、不溶性層が形成される。架橋結合反応は、通常、熱によりまたはＵＶ、マイクロ波、Ｘ線もしくは電子照射により、随意に開始剤の存在によりサポートすることができる。本発明の意味での「不溶性」は、架橋結合反応後、すなわち、架橋結合可能基の反応後の本発明のポリマーが、同じ有機溶媒中での本発明の対応する非架橋ポリマーよりも、少なくとも３因子、好ましくは、少なくとも１０因子である室温での溶解度を有することを意味する。
【０１０２】
架橋結合可能基Ｑを担持する構造単位は、第１の態様では、式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位から選ばれることができる。
【０１０３】
架橋結合可能基Ｑを担持する好ましい構造単位は、それぞれ、式（Ｉ−１ａ）、（Ｉ−１ｂ）、（Ｉ−１ｃ）および（Ｉ−１ｄ）から由来する以下の式（ＸＩａ）、（ＸＩｂ）、（ＸＩｃ）および（ＸＩｄ）の構造単位である。
【化２０】
2018021187.tif 000037
【０１０４】
式中：Ａｒ１、Ａｒ２、Ａｒ３、Ａｒ４、Ａｒ５、Ａｒ６、Ｑ、Ｒ、ｎ、ｒおよびＸは、上記で示される意味をとることができる。
【０１０５】
ｏ、ｓ、ｔ、ｕおよびｖは、それぞれ０または１であり、および合計（ｏ＋ｓ＋ｔ＋ｕ＋ｖ）＝１、２、３、４または５、好ましくは、１、２または３、特に、好ましくは、１または２、非常に、特に、好ましくは、１である。
【０１０６】
合計が２ならば、好ましくは、（ｏ＋ｖ）＝２または（ｓ＋ｖ）＝２である。
【０１０７】
合計が１ならば、好ましくは、ｏ＝１、ｓ＝１またはｖ＝１、特に、好ましくは、ｓ＝１またはｖ＝１である。
【化２１】
2018021187.tif 000038
【０１０８】
式中：Ａｒ１、Ａｒ２、Ａｒ３、Ａｒ４、Ａｒ５、Ａｒ６、Ｑ、Ｒ、ｎ、ｒおよびＸは、上記で示される意味をとることができる。
【０１０９】
ｏ、ｓ、ｔ、ｕ、ｖ、ｗおよびｘは、それぞれ０または１であり、および合計（ｏ＋ｓ＋ｔ＋ｕ＋ｖ＋ｗ＋ｘ）＝１、２、３、４、５、６または７、好ましくは、１、２、３または４、特に、好ましくは、１、２または３、非常に、特に、好ましくは、１または２である。
【０１１０】
合計が２ならば、好ましくは、（ｏ＋ｘ）＝２、（ｔ＋ｖ）＝２または（ｓ＋ｗ）＝２である。
【０１１１】
合計が１ならば、好ましくは、ｏ＝１、ｓ＝１、ｕ＝１、ｗ＝１またはｘ＝１、特に、好ましくは、ｓ＝１、ｕ＝１またはｗ＝１である。
【化２２】
2018021187.tif 000039
【０１１２】
式中：Ａｒ１、Ａｒ２、Ａｒ３、Ａｒ４、Ａｒ５、Ａｒ６、Ｑ、Ｒ、ｋ、ｎ、ｐ、ｑおよびＸは、上記で示される意味をとることができる。
【０１１３】
ｏ、ｓ、ｔ、ｕ、ｖおよびｗは、それぞれ０または１であり、および合計（ｏ＋ｓ＋ｔ＋ｕ＋ｖ＋ｗ）＝１、２、３、４、５または６、好ましくは、１、２、３または４、特に、好ましくは、１、２または３、非常に、特に、好ましくは、１または２である。
【０１１４】
合計が２ならば、好ましくは、（ｏ＋ｗ）＝２、（ｓ＋ｗ）＝２、（ｔ＋ｗ）＝２、（ｕ＋ｗ）＝２または（ｏ＋ｖ）＝２である。
【０１１５】
合計が１ならば、好ましくは、ｏ＝１、ｓ＝１、ｔ＝１、ｖ＝１またはｗ＝１、特に、好ましくは、ｏ＝１、ｓ＝１、ｔ＝１またはｗ＝１である。
【化２３】
2018021187.tif 000040
【０１１６】
式中：Ａｒ１、Ａｒ２、Ａｒ３、Ａｒ４、Ａｒ５、Ａｒ６、Ｑ、Ｒ、ｋ、ｎ、ｐ、ｑおよびＸは、上記で示される意味をとることができる。
【０１１７】
ｏ、ｓ、ｔ、ｕ、ｖ、ｗ、ｘ、ｙおよびｚは、それぞれ０または１であり、および合計（ｏ＋ｓ＋ｔ＋ｕ＋ｖ＋ｗ＋ｘ＋ｙ＋ｚ）＝１、２、３、４、５、６、７、８または９、好ましくは、１、２、３または４、特に、好ましくは、１、２または３、非常に、特に、好ましくは、１または２である。
【０１１８】
合計が２ならば、好ましくは、（ｏ＋ｚ）＝２、（ｓ＋ｘ）＝２、（ｔ＋ｙ）＝２、（ｏ＋ｗ）＝２または（ｕ＋ｗ）＝２である。
【０１１９】
合計が１ならば、好ましくは、ｏ＝１、ｓ＝１、ｔ＝１、ｖ＝１、ｘ＝１、ｙ＝１またはｚ＝１、特に、好ましくは、ｏ＝１、ｓ＝１、ｔ＝１、ｖ＝１、ｘ＝１、ｙ＝１またはｚ＝１である。
【０１２０】
同様に、式（ＩＶ）、（Ｖ）、（ＶＩ）および（ＶＩＩ）の構造単位は、また、架橋結合可能基Ｑを含んでよい。
【０１２１】
さらに、架橋結合可能基Ｑを担持する構造単位は、第２の態様では、群１〜８に開示された構造単位から選ばれることができる。
【０１２２】
架橋結合可能基Ｑを担持する好ましい構造単位は、群１のトリアリールアミン単位から由来する以下の式（Ｘ１Ｉ）の構造単位である。
【化２４】
2018021187.tif 000041
【０１２３】
式中：Ａｒ１、Ａｒ２およびＡｒ３は、式（Ｉ）に関して上記で示される意味をとることができる。
【０１２４】
式（Ｘ１Ｉ）の好ましい構造単位の例は、以下の表に示される。
【化２５】
2018021187.tif 000042
【０１２５】
架橋結合可能基Ｑを担持するさらに好ましい構造単位は、群７から由来する以下の式（Ｘ１ＩＩ）の構造単位である。
【化２６】
2018021187.tif 000043
【０１２６】
式中：Ａｒ１は、式（Ｉ）に関して上記で示される意味をとることができる。
【０１２７】
式（Ｘ１ＩＩ）の好ましい構造単位の例は、以下の表に示される。
【化２７】
2018021187.tif 000044
【０１２８】
上記記載のとおり、架橋結合可能基Ｑは、化学反応を受け、その結果不溶性ポリマー状化合物を生成することができる官能基である。この目的のために当業者により知られる全ての基Ｑを一般的に使用することができる。この基の作用は、特に、架橋結合反応によって、本発明の化合物を互いに結合し、随意にさらなる反応性化合物と結合することである。これは、架橋結合化合物を生じるか、または、反応が層中で実行されるならば、架橋結合された層を生じる。本発明の意味での架橋結合された層は、本発明の架橋結合可能なポリマー性化合物の層から架橋反応を実行することによって得ることができる層の意味で使用される。架橋結合反応は、一般的に、熱により、および/またはＵＶ、マイクロ波、Ｘ線もしくは電子照射によりおよび/または遊離ラジカル生成剤、アニオン、カチオン、酸および/または光酸の使用によって開始することができる、触媒の存在も、同様に役立つかまたは必要であり得る。架橋結合反応は、好ましくは、開始剤も触媒も添加する必要のない反応である
本発明にしたがって好ましい架橋結合可能基Ｑは、以下に言及される基である。
【０１２９】
ａ）末端もしくは環状アルケニルまたは末端ジエニル基およびアルキニル基適切な単位は、末端もしくは環状二重結合、末端ジエニル基または末端三重結合、特に、２〜４０個のＣ原子、好ましくは、２〜１０個のＣ原子を有し、個々のＣＨ２基および/または個々のＨ原子は上記言及される基Ｒにより置き代えられてもよい末端もしくは環状アルケニル基、末端ジエニル基もしくは末端アルキニル基を含むものである。さらにまた適切なのは、前駆体と見なされ、二重あるいは三重結合をその場で生成することのできる基である。
【０１３０】
ｂ）アルケニルオキシ、ジエニルオキシもしくはアルキニルオキシ基
さらに、適切なのは、アルケニルオキシ、ジエニルオキシもしくはアルキニルオキシ基、好ましくは、アルケニルオキシ基である。
【０１３１】
ｃ）アクリル酸基
さらに、適切なのは、最も広義の意味でのアクリル酸単位、好ましくは、アクリレート、アクリルアミド、メタクリレートおよびメタクリルアミドである。Ｃ１−１０-アルキルアクリレートおよびＣ１−１０-アルキルメタクリレートが、特に、好ましい。
【０１３２】
上記言及したａ）〜ｃ）の基の架橋結合反応は、フリーラジカル、カチオン性もしくはアニオン性機構のみならず、環付加により起こり得る。
【０１３３】
架橋結合反応のための対応する開始剤を添加することも助けになるかもしれない。フリーラジカル架橋結合用の適切な開始剤は、たとえば、過酸化ジベンゾイル、ＡＩＢＮもしくはＴＥＭＰＯである。カチオン性架橋結合用の適切な開始剤は、たとえば、ＡｌＣｌ３、ＢＦ３、過塩素化トリフェニルメチル、八塩化アンチモン酸トロピリウム等である。アニオン性架橋結合用の適切な開始剤は、塩基、特に、ブチルリチウムである。
【０１３４】
しかしながら、本発明の好ましい態様では、架橋結合反応は、開始剤を添加せずに実行され、熱的にのみ開始される。この選好は、開始剤の不在が、素子特性の劣化を生じ得る層の汚染を防止するという事実に基づく。
【０１３５】
ｄ）オキセタンおよびオキシラン
架橋結合可能基Ｑのさらに適切なクラスは、開環によりカチオン的に架橋結合するオキセタンおよびオキシランである。
【０１３６】
架橋結合反応のための対応する開始剤を添加することも助けになるかもしれない。適切な開始剤は、たとえば、ＡｌＣｌ３、ＢＦ３、過塩素化トリフェニルメチル、八塩化アンチモン酸トロピリウム等である。同様に、開始剤として光酸を添加することもできる。
【０１３７】
ｅ）シラン
架橋結合可能基としてさらに適切なのは、シラン基ＳｉＲ３であり、ここで、少なくとも２個の基Ｒ、好ましくは、全３個の基Ｒは、Ｃｌもしくは１〜２０個のＣ原子を有するアルコキシ基である。この基は、水の存在下反応し、オリゴもしくはポリシロキサンを生じる。
【０１３８】
ｆ）シクロブタン基
上記言及した架橋結合可能基Ｑは、これらの基の反応に使用される適切な反応条件のように、当業者に、一般的に知られている。
【０１３９】
好ましい架橋結合可能基Ｑは、以下の式Ｑ１のアルケニル基、以下の式Ｑ２ジエニル基、以下の式Ｑ３のアルキニル基、以下の式Ｑ４のアルケニルオキシ基、以下の式Ｑ５のジエニルオキシ基、以下の式Ｑ６のアルキニルオキシ基、以下の式Ｑ７およびＱ８のアクリル酸基、以下の式Ｑ９およびＱ１０のオキセタン基、以下の式Ｑ１１のオキシラン基および以下の式Ｑ１２のシクロブタン基を含む。
【化２８】
2018021187.tif 000045
【０１４０】
式Ｑ１〜Ｑ８およびＱ１１中の基Ｒ１１、Ｒ１２およびＲ１３は、出現毎に同一であるか異なり、Ｈ、１〜６個のＣ原子、好ましくは、１〜４個のＣ原子を有する直鎖もしくは分岐アルキル基である。基Ｒ１１、Ｒ１２およびＲ１３は、特に、好ましくは、Ｈ、メチル、エチル、n-プロピル、イソプロピル、n-ブチル、sec-ブチルまたはtert-ブチル、非常に、特に、好ましくは、Ｈまたはメチルである。使用される添え字は、次の意味を有する：ｓ＝０〜８およびｔ＝１〜８。
【０１４１】
式Ｑ１〜Ｑ１１中の破線と式Ｑ１２中の破線は、構造単位への架橋結合可能基の結合を表す。
【０１４２】
式Ｑ１〜Ｑ１２中の架橋結合可能基Ｑは、以下の式Ｑ１３〜Ｑ２４に示されるとおりに、構造単位に直接結合してもよいかまたは間接的にさらなるモノもしくはポリ環状の芳香族または複素環式芳香族環構造Ａｒ１０を介して結合してよい。
【化２９】
2018021187.tif 000046
【０１４３】
式Ｑ１３〜Ｑ２４中のＡｒ１０は、Ａｒ１０と同じ意味をとることができる。
【０１４４】
特に、好ましい架橋結合可能基Ｑは、以下である；
【化３０−１】
2018021187.tif 000047
【化３０−２】
2018021187.tif 000048
【０１４５】
Ｑ７ａおよびＱ１３ａ〜Ｑ１０ａ中の基Ｒ１１およびＲ１２は、出現毎に同一であるか異なり、Ｈ、１〜６個のＣ原子、好ましくは、１〜４個のＣ原子を有する直鎖もしくは分岐アルキル基である。基Ｒ１１およびＲ１２は、特に、好ましくは、メチル、エチル、n-プロピル、イソプロピル、n-ブチル、sec-ブチルまたはtert-ブチル、非常に、特に、好ましくは、メチルである。Ｑ７ｂおよびＱ１９ｂ中の基Ｒ１３は、出現毎に同一であるか異なり、１〜６個のＣ原子、好ましくは、１〜４個のＣ原子を有する直鎖もしくは分岐アルキル基である。基Ｒ１３は、特に、好ましくは、メチル、エチル、n-プロピル、イソプロピル、n-ブチル、sec-ブチルまたはtert-ブチル、非常に、特に、好ましくは、メチルである。
【０１４６】
使用される添え字は、次の意味を有する：ｓ＝０〜８およびｔ＝１〜８。
【０１４７】
非常に、特に、好ましい架橋結合可能基Ｑは、以下である：
【化３１−１】
2018021187.tif 000049
【化３１−２】
2018021187.tif 000050
【化３１−３】
2018021187.tif 000051
【０１４８】
好ましい基Ｑ１〜Ｑ２４において、特に、好ましい基Ｑ１ａ〜Ｑ２４ａにおいて、および非常に、特に、好ましい基Ｑ１ｂ〜Ｑ２４ｂにおいて、破線は構造単位への結合を表す。これに関連して、Ｑ１２、Ｑ１２ａ、Ｑ１２ｂおよびＱ２４は、それぞれ、構造単位の二個の隣接する環炭素原子への二個の結合を有する。全ての他の架橋結合可能基は、構造単位への唯一の結合を有する。
【０１４９】
ポリマー中の架橋結合可能構造単位の割合は、ポリマー中で構造単位として存在する共重合された全モノマー１００モル％を基礎として、０．０１〜５０モル％の範囲、好ましくは、０．０１〜３０モル％の範囲、特に、好ましくは、０．５〜２０モル％の範囲、非常に、特に、好ましくは、１〜１５モル％の範囲である。
【０１５０】
式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位を含む本発明のポリマーは、一般的には、１以上の型のモノマーの重合により調製され、少なくとも一つのモノマーは、ポリマー中に少なくとも一つの式（Ｉ）、（ＩＩ）、（ＩＩＩ）、（ＩＶ）、（Ｖ）、（ＶＩ）、（ＶＩＩ）、（ＶＩＩＩ）および/または（ＩＸ）の構造単位を生じる。適切な重合反応は、当業者に知られ、文献に記載されている。Ｃ-ＣもしくはＣ-Ｎ結合を生じる、特に、適切で、好ましい重合反応は、以下のものである。
【０１５１】
（Ａ）スズキ重合；
（Ｂ）ヤマモト重合；
（Ｃ）スチル（STILLE）重合；
（Ｄ）ヘック（HECK）重合；
（Ｅ）ネギシ（NEGISHI）重合；
（Ｆ）ソノガシラ（SONOGASHIRA）重合；
（Ｇ）ヒヤマ（HIYAMA）重合；および
（Ｈ）ハートウイッグ-ブーフバルト（HARTWIG-BUCHWALD）重合；
これらの方法により重合を行うことができる方法およびポリマーを反応媒体から分離し純化することのできる方法は、当業者に知られ、文献、たとえば、WO 03/048225 A2、WO 2004/037887 A2およびWO 2004/037887 A2に記載されている。
【０１５２】
Ｃ-Ｃ結合反応は、好ましくは、スズキカップリング、ヤマモトカップリングおよびスチルカップリングより成る群から選ばれ、Ｃ-Ｎ結合反応は、好ましくは、ハートウイッグ-ブーフバルトカップリングである。
【０１５３】
したがって、本発明は、また、スズキ重合、ヤマモト重合、スチル重合またはハートウイッグ-ブーフバルト重合によって調製されることを特徴とする、本発明によるポリマーの調製方法に関する。
【０１５４】
本発明によるポリマーの合成のために、対応する式（ＭＩ）のモノマーが必要とされる。
【化３２】
2018021187.tif 000052
【０１５５】
式中：Ａｒ１、Ａｒ２、Ａｒ３、Ａｒ４およびＡｒ５は、式（Ｉ）の構造単位に関して上記で示される意味をとることができる。
【０１５６】
本発明によるポリマー中で式（Ｉ−１）または（Ｉ−２）の構造単位をもたらす式（ＭＩ−１）または（ＭＩ−２）のモノマーは、対応して置換され、このモノマーがポリマー中に組み込まれることを可能とする適切な官能基を二個の位置で有する。したがって、本発明は、同様に式（ＭＩ−１）または（ＭＩ−２）のモノマーに関する。Ｙは、出現毎に、同一であるか異なり、重合反応のために適切な脱離基であり、ポリマー化合物中へのモノマー単位の組み込みを容易にする。Ｙは、好ましくは、ハロゲン、Ｏ-トシレート、Ｏ-トリフレート、Ｏ-スルホネート、ボロン酸エステル、部分的にフッ素化されたシリル基、ジアゾニウム基および有機錫化合物の種から、同一であるか異なり、選択される化学官能基を表す。
【０１５７】
モノマー化合物の基本的構造は、標準的な方法、例えば、フリーデルクラフツアルキル化もしくはアシル化により、官能化することができる。更に、基本的構造は、有機化学の標準的な方法によりハロゲン化することができる。ハロゲン化化合物は、随意に、追加的官能化工程でさらに反応することができる。たとえば、ハロゲン化化合物は、直接か、ボロン酸誘導体もしくは有機錫誘導体への変換後、反応のための出発物質として使用され、ポリマー、オリゴマーもしくはデンドリマーが得られる。
【０１５８】
前記方法は、当業者に知られた反応からの単なる選択であり、本発明の化合物の合成のために当業者は、進歩性を要することなく、後者を使用することができる。
【０１５９】
本発明によるポリマーを純粋物としてだけではなく、その代わりに任意の所望の型の更なるポリマー状、オリゴマー状、樹状もしくは低分子量物質と一緒に、混合物として使用することができる。本発明での低分子量物質は、１００〜３０００ｇ／モル％の範囲、好ましくは、２００〜２０００ｇ／モル％の範囲の分子量を有する化合物という意味で使用される。これらのさらなる物質は、たとえば、電子特性を改善し、それ自体、発光し得る。前記のとおり、混合物は少なくとも一つのポリマー成分を含む混合物を意味する。こうして、式（Ｉ）、（ＩＩ）、（ＩＩＩ）、（ＩＶ）、（Ｖ）、（ＶＩ）、（ＶＩＩ）、（ＶＩＩＩ）および（ＩＸ）の構造単位を含む本発明の一以上のポリマーと随意に一以上のさらなるポリマーを含む混合物（ブレンド）から成る一以上のポリマー層が、一以上の低分子量物質を使用して、調製することができる。
【０１６０】
したがって、本発明は、さらに、本発明による１以上のポリマーと、１以上のさらなるポリマー状、オリゴマー状、樹状または低分子量物質を含むポリマーブレンドに関する。
【０１６１】
本発明は、さらに、本発明による一以上のポリマーまたはブレンドを一以上の溶媒中に含む溶液および調合物に関する。このような溶液を調製することができる方法は、当業者により知られ、たとえば、WO 02/072714 A1、WO 03/019694 A2およびそこに引用された文献に記載されている。
【０１６２】
これらの溶液は、たとえば、表面被覆法（たとえば、スピンコーティング）あるいは印刷プロセス（たとえば、インクジェット印刷）により薄いポリマー層を製造するために、使用することができる。
【０１６３】
架橋結合可能基Ｑを含む構造単位を含むポリマーは、現場ＵＶ光重合もしくは光加工のような、熱もしくは光誘導現場重合および現場架橋によるフィルムまたは被覆の製造のために、特に、構造化された被覆の製造のために、特に、適切である。ここで、対応するポリマーを純粋物として使用するだけでなく、上記のとおりのこれらのポリマーの調合物もしくは混合物を使用することも可能である。
【０１６４】
これらは、溶媒および/またはバインダーの添加を使用しないことが、または、使用することができる。上記の方法のための適切な材料、プロセスおよび装置は、たとえば、WO 2005/083812 A2に記載されている。可能なバインダーは、たとえば、ポリスチレン、ポリカーボネート、ポリ（メタ）アクリレート、ポリアクリレート、ポリビニルブチラールおよび同様に光電子的に中性のポリマーである。
【０１６５】
適切で好ましい溶媒は、たとえば、トルエン、アニソール、o-、m-もしくはp-キシレン、メチルベンゾエート、メシチレン、テトラリン、ベラトール、ＴＨＦ、メチル-ＴＨＦ、ＴＨＰ、クロロベンゼン、ジオキサン、フェノキシトルエン、特に、3-フェノキシトルエン、(-)-フェンコヌ、1,2,3,5-テトラメチルベンゼン、1,2,4,5-テトラメチルベンゼン、1-メチルナフタレン、2-メチルベンゾチアゾール、2-フェノキシエタノール、2-ピロリジオン、3-メチルアニソール、4-メチルアニソール、3,4-ジメチルアニソール、3,5-ジメチルアニソール、アセトフェノン、α-テルピネオール、ベンゾチアゾール、ブチルベンゾエート、クメン、シクロヘキサノール、シクロヘキサノン、シクロヘキシルベンゼン、デカリン、ドデシルベンゼン、エチルベンゾエート、インダン、メチルベンゾエート、ＮＭＰ、p-シメン、フェネトール、1,4-ジイソプロピルベンゼン、ジベンジルエーテル、ジエチレングリコールブチルメチルエーテル、トリエチレングリコールブチルメチルエーテル、ジエチレングリコールジブチルエーテル、トリエチレングリコールジメチルエーテル、ジエチレングリコールモノブチルエ−テル、トリプロピレングリコールジメチルエ−テル、テトラエチレングリコールジメチルエ−テル、2-イソプロピルナフタレン、ペンチルベンゼン、ヘキシルベンゼン、ヘプチルベンゼン、オクチルベンゼン、1,1-ビス(3,4-ジメチルフェニル)エタンもしくはこれら溶媒の混合物である。
【０１６６】
したがって、本発明は、さらに、架橋結合されたポリマーの調製のための架橋結合可能基Ｑを含む構造単位を含むポリマーの使用に関する。架橋結合可能基は、好ましくは、ビニル基またはアルケニル基であり、好ましくは、ウイティッヒ反応またはウイティッヒ類似反応により、ポリマー中に組み込まれる。架橋結合可能基が、ビニル基またはアルケニル基であるならば、架橋結合は、フリーラジカルもしくはイオン性重合により生じることができ、熱的もしくは放射により誘導することができる。好ましくは、熱誘導されるフリーラジカル重合であり、温度は２５０℃未満が好ましく、温度は２００℃未満が、特に、好ましい。
【０１６７】
より高度の重合度を達成するために、架橋結合プロセス中に、追加のスチレンモノマーが随意に添加される。添加されるスチレンモノマーの割合は、ポリマー中で構造単位として存在する共重合された全モノマー１００モル％を基礎として、好ましくは、０．０１〜５０モル％の範囲、特に、好ましくは、０．１〜３０モル％の範囲である。
【０１６８】
したがって、本発明は、また、以下の工程を含む架橋結合されたポリマーの調製方法に関する：
（ａ）一以上の。架橋結合可能基Ｑを含む構造単位を含むポリマーの提供；および
（ｂ）熱的もしくは放射により、好ましくは、熱誘導することができるフリーラジカルもしくはイオン性架橋結合、好ましくは、フリーラジカル性架橋結合。
【０１６９】
本発明によるプロセスにより調製された架橋結合されたポリマーは、全ての通常の溶媒に不溶性である。こうして、引き続く層の適用によってさえ、溶解しないか、部分的にも溶解しない規定された層厚を製造することが可能となる。
【０１７０】
したがって、本発明は、また、上記プロセスにより得ることができる架橋結合されたポリマーに関する。架橋結合されたポリマーは、上記説明したとおり、好ましくは、架橋結合されたポリマー層の形で製造される。全溶媒中での架橋結合されたポリマーの不溶性に基づいて、さらなる層が、上記説明した技術を使用して、溶媒からこの型の架橋結合されたポリマー層の表面に適用することができる。
【０１７１】
本発明は、また、いわゆるハイブリッド素子を包含し、溶液から加工される一以上の層と低分子量物質の気相堆積により製造された層が、生じ得る。
【０１７２】
本発明によるポリマーは、電子もしくは光電子素子またはその製造のために使用することができる。
【０１７３】
したがって、本発明は、さらに、本発明によるポリマーの電子素子または光電子素子、好ましくは、有機エレクトロルミッセンス素子（ＯＬＥＤ）、有機発光電子化学電池（ＯＬＥＣ）、有機電界効果トランジスタ（Ｏ-ＦＥＴ）、有機集積回路（Ｏ-ＩＣ）、有機薄膜トランジスタ（Ｏ-ＴＦＴ）、有機太陽電池（Ｏ-ＳＣ）、有機レーザーダイオード（Ｏ-ｌａｓｅｒ）、有機光電池（ＯＰＶ）素子もしくは有機光受容器（ＯＰＣ）、特に、好ましくは、有機エレクトロルミッセンス素子（ＯＬＥＤ）における使用に関する。
【０１７４】
上記言及したハイブリッド素子の場合には、用語結合ＰＬＥＤ／ＳＭＯＬＥＤ（ポリマー発光ダイオード／小分子有機発光ダイオード）構造が、有機エレクトロルミッセンス素子に関して使用される。
【０１７５】
ＯＬＥＤを製造することができる方法は、当業者に知られており、たとえば、一般的プロセスとして、WO 2004/070772 A2に詳細に記載されており、個々の場合に対応して採用されるべきである。
【０１７６】
上記のとおり、本発明のポリマーは、ＯＬＥＤまたはこうして製造されるディスプレーでのエレクトロルミネセンス材料として、非常に特に適切である。
【０１７７】
本発明の意味で、エレクトロルミネセンス材料は、活性層として使用することのできる材料とみなされる。活性層は、層が、電界の適用で発光することができるものであること（発光層）および/または、正および/または負電荷の注入および/または輸送を改善するものであること（電荷注入もしくは電荷輸送層）を意味する。
【０１７８】
それゆえ、本発明は、また、本発明のポリマーのＯＬＥＤでの、特に、エレクトロルミネセンス材料としての使用にも関する。
【０１７９】
したがって、本発明は、さらに、一以上の活性層を有し、少なくとも一つのこれらの活性層が、本発明の１以上のポリマーを含む電子素子または光電子素子、好ましくは、有機エレクトロルミッセンス素子（ＯＬＥＤ）、有機発光電子化学電池（ＯＬＥＣ）、有機電界効果トランジスタ（Ｏ-ＦＥＴ）、有機集積回路（Ｏ-ＩＣ）、有機薄膜トランジスタ（Ｏ-ＴＦＴ）、有機太陽電池（Ｏ-ＳＣ）、有機レーザーダイオード（Ｏ-ｌａｓｅｒ）、有機光電池（ＯＰＶ）素子もしくは有機光受容器（ＯＰＣ）、特に、好ましくは、有機エレクトロルミッセンス素子（ＯＬＥＤ）に関する。活性層は、たとえば、発光層、電荷輸送層および/または電荷注入層であり得る。
【０１８０】
本出願のテキストおよび以下の例は、特に、ＯＬＥＤと対応する表示装置に関する本発明のポリマーの使用に向けられている。説明の制限にもかかわらず、当業者には、更なる発明段階を要することなく、本発明のポリマーを他の電子素子中での上記される更なる使用のための半導体として使用することが可能である。
【０１８１】
以下の例は、本発明を説明する意図のものであるが、それにより限定するものではない。特に、関連する例に基づいて定義された化合物のそこに記載された特徴、特性および利点は、詳細には説明されていない他の化合物にも適用することができ、他に断らない限り、本発明の保護範囲内のものである。
【０１８２】
例：
パートＡ：モノマーの合成
全ての合成を、特に断らなければ、アルゴン雰囲気下で、無水溶剤中で行う。
【０１８３】
Ａ１  前駆体の調製
Ａ１．１  3-クロロ-3,7-ジメチルオクタンの調製
【化３３】
2018021187.tif 000053
【０１８４】
１００ｍｌ（５２２ミリモル）の3,7-ジメチルオクタノール（CAS 78-69-3）を最初に導入し、０．２ｍｌ（２ミリモル）のピリジンを添加し、その混合物を−５℃まで冷却する。温度が５℃を超えない速度で撹拌しながら、４５．６ｍｌ（６２８ミリモル）の塩化チオニルを滴下する。生成されたＨＣｌとＳＯ２ガスを、アルゴン流を使用して、装置から除去し、スクラブ塔を介して排出する。添加が完了したとき、混合物を２時間撹拌し、冷却を止め、混合物をさらに１２時間撹拌する。最初に、余分な塩化チオニルを室温で、および減圧下で、ビグリューカラム（長さ約１０ｃｍ）を介して蒸留する。次いで、生成物は２ミリバールで、および６０〜６５℃のヘッド温度で、分別蒸留にかけられ、８８．９ｇ（理論値の９６％）の生成物を無色のオイルとして生じる。
【０１８５】
Ａ１．２  アルキル化芳香族化合物Ａｌｋ１〜Ａｌｋ３の調製
アルキル化芳香族化合物を、以下例示して説明するプロセスＡおよびＢにより、フリーデル・クラフツ反応によって調製する。
【０１８６】
プロセスＡ：
4,4’-ジ-t-ブチルビフェニル（Ａｌｋ１）を生じるための、塩化t-ブチルを使用するアルキル化
【化３４】
2018021187.tif 000054
【０１８７】
６１３ｇのビフェニル（３．９７５モル）を２．５ｌのジクロロメタン中で溶解し、２４．５ｇ（０．１５モル）の塩化鉄（ＩＩＩ）を添加する。１２２７ｍｌの塩化t-ブチル（１１．１３０モル）を３時間にわたって、室温で、激しく撹拌しながら滴下する。この添加期間中、生成されたＨＣｌガスを、アルゴン流を使用して、装置から除去し、スクラブ塔を介して排出する。添加が完了したとき、混合物を４時間、還流下で加熱する。次いで、加熱を止め、混合物をさらに１２時間撹拌する。混合物を約７５０ｇのシリカゲルで濾過し、次いで、約５００ｍｌのジクロロメタンで洗浄する。黄色の溶液は、ロータリーエバポレーター中で溶媒を完全に除かれ、残留するオレンジ色の固形物を６０℃で、約２ｌのエタノールと共に撹拌して洗浄する。混合物を１時間、０℃で冷却し、次いで、固形物を吸引濾過し、その度毎に３００ｍｌの冷温のエタノールで２度洗浄する。真空乾燥キャビネット中で乾燥後、８２７ｇ（理論値の７８％）の淡黄色の結晶性固形物が残留する。
【０１８８】
プロセスＢ：
ジ（3,7-ジメチルオクタン-3-イル）ビフェニルを生じるための、3-クロロ-3,7-ジメチルオクタンを使用するアルキル化（Ａｌｋ２）
【化３５】
2018021187.tif 000055
【０１８９】
２４．７ｇ（１６０ミリモル）のビフェニルと２６．０ｇ（１６０ミリモル）の塩化鉄（ＩＩＩ）を溶媒なしで、最初に導入し、精密ガラス攪拌器を使用して混合する。８５．０ｇ（４８０ミリモル）の6-クロロ-3,7-ジメチルオクタンを３０分間にわたって、氷浴を使用して冷却しながら滴下して添加し、この場合、混合物は益々撹拌しやすくなる。この添加期間中、生成されたＨＣｌガスを、アルゴン流を使用して、装置から除去し、スクラブ塔を介して排出する。添加が完了したとき、混合物をさらに４時間、撹拌し、次いで、約１００ｍｌのヘプタンを添加する。懸濁液を約３０ｇのシリカゲルを通して濾過し、次いで、それを約５００ｍｌのヘプタンで洗浄する。淡黄色の溶液は、ロータリーエバポレーター中で溶媒を完全に除かれ、黄色のオイルが残る。このオイルから、余分な3-クロロ-3,7-ジメチルオクタンと一置換ビフェニルとを、蒸留ブリッジを介して、１０−２ミリバールおよび１７０℃までのヘッド温度で、冷却せずに除く。少量の未反応のビフェニルは時折、ブリッジ中で結晶化することもある。５４．９ｇ（異性体混合物として理論値の７９％）の黄色オイルが蒸留器中に残留する。
【０１９０】
Ａｌｋ２のＧＣ−ＭＳ分析は、生成物について予測される質量と共に、ＧＣのピークの約６０：３５：５面積％の比により、３つの化合物を示す。ＮＭＲ分光計と、アルキル化期間中に中間体として予想される３級カルボカチオンとにより、可能性のある以下の置換パターンが得られた（立体異性体を無視する）。
【化３６】
2018021187.tif 000056
【０１９１】
よって、示されているＣ１０−アルキル置換基は、任意の所望の割合の組成分における、以下の可能性のある異性体および/またはその混合物の典型であることを意図されている。
【０１９２】
フルオレンを同様にアルキル化して、Ａｌｋ３を生じることができる：
【化３７】
2018021187.tif 000057
【０１９３】
Ａ１．３  臭化物Ｂｒｏ１〜Ｂｒｏ５の調製
Ａ１．３．１  化合物Ａｌｋ１〜Ａｌｋ３の臭素化
2-ブロモ-4,4’-ジ-t-ブチルビフェニル（ｂｒｏ１）の調製
【化３８】
2018021187.tif 000058
【０１９４】
５４．９ｇ（１２６ミリモル）の4,4’-ジ-t-ブチルビフェニルを１２０ｍｌで溶解する。４０ｍｌのジクロロメタン中の１２．９ｍｌ（２５３ミリモル）の臭素を、１５分間にわたって、室温で、撹拌しながら滴下し、その期間に混合物は沸騰し始める。混合物をさらに３時間、還流下で加熱する。次いで、混合物を０℃まで冷却し、５０ｍｌの飽和含水チオ硫酸ナトリウム溶液を、激しく撹拌しながら添加し、その混合物をさらに１５分間撹拌する。相が分離する。有機相を飽和含水チオ硫酸ナトリウム溶液で２度、飽和含水炭酸水素ナトリウム溶液で２度洗浄し、硫酸ナトリウムで乾燥させ、ロータリーエバポレーター中で溶媒は完全に取り除かれる。残留物を５０ｍｌのヘプタンで取り、約５０ｇのシリカゲルで濾過し、次いで１００ｍｌのヘプタンで洗浄する。溶媒をロータリーエバポレーター中で除く。残留する残留物を、１０−３ミリバール、および１８０℃まで段階的に増加するジャケット温度でのショートパス蒸留で精製する。６０．６ｇ（理論値の８１％）の黄色の固形物が残留する。
【０１９５】
臭化物Ｂｒｏ２とＢｒｏ３を同様に調製することができる。
【化３９】
2018021187.tif 000059
【０１９６】
Ａ１．３．２  Ｂｒｏ４の調製
4-ブロモ-2,7-ジ-t-ブチルフルオレン（Ｂｒｏ３）をBull. Chem. Soc. Jpn. 1986, 59, 97-103にしたがって、脱アルキル化して、4-ブロモフルオレン（Ｂｒｏ５）を生じる：
【化４０】
2018021187.tif 000060
【０１９７】
Ａ１．３．３  Ｂｒｏ５の調製
1-ヨードオクタン（CAS 629-27-6）を使用して、Organometallics 2013, 32, 460-467に類似して、4-ブロモフルオレン（Ｂｒｏ４）をアルキル化して、4-ブロモ-9,9-ジ-n-オクチルフルオレン（Ｂｒｏ５）を生じることができる。
【化４１】
2018021187.tif 000061
【０１９８】
Ａ１．５  スピロビフルオレンＳｐｉ１〜Ｓｐｉ３の調製
4-ブロモ-9,9’スピロビフルオレン（Ｓｐｉ１）を、以下のスキームにしたがい、Organic Letters 2009, 11, 2607-2610に類似して調製することができ、２つの工程にわたって７７％の収率である。
【化４２】
2018021187.tif 000062
【０１９９】
類似のプロセスで、化合物Ｓｐｉ２とＳｐｉ３について例示で示されているように、4, 4’-ジアルキル置換-2-ブロモビフェニルと4-ブロモフルオレンとの反応により、2’,7’ジアルキル化4-ブロモ-9,9’-スピロビフルオレンを調製することができる：
【化４３】
2018021187.tif 000063
【０２００】
Ａ１．６  ジアリルアミンＡｒＡ１とＡｒＡ２の合成：
Ａ１．６．１  ＡｒＡ１の合成：
【化４４】
2018021187.tif 000064
【０２０１】
６０．０ｇ（２２０ミリモル）のＢｒｏ５を０．８ｌの無水トルエン中で溶解し、２０．５ｇ（２２０ミリモル）のアニリンと４２ｇ（０．４４モル）のナトリウムtert-ブトキシドを連続して添加し、溶液を窒素で飽和させる。１．８ｇ（２．２ミリモル）の[1,1’-ビス(ジフェニルホスフィノ)フェロセン]パラジウム(II)ジクロリドを添加し、反応混合物を還流下で２４時間撹拌する。固形物を濾過し、トルエンで洗浄する。濾過物を蒸発させ、溶出剤として1/1トルエン／ヘプタン／混合物と共に、シリカゲルカラムを通過させる。次いで、溶媒をロータリーエバポレーター中で可能な限り取り除き、残留物を最後に真空乾燥キャビネットで乾燥させ、５１．４ｇ（論理値の８２％）の粘性のオイルが残る。
【０２０２】
Ａ１．６．２  ＡｒＡ２の合成：
【化４５】
2018021187.tif 000065
【０２０３】
５０．０ｇ（１２６ミリモル）のＳｐｉ１を０．５ｌの無水トルエン中で溶解し、１１．８ｇ（１２６ミリモル）のアニリンと２４．３ｇ（２５３ミリモル）のナトリウムtert-ブトキシドを連続して添加し、溶液を窒素で飽和させる。１．０ｇ（１．２ミリモル）の[1,1’-ビス(ジフェニルホスフィノ)フェロセン]パラジウム(II)ジクロリドを添加し、反応混合物を還流下で２４時間撹拌する。固形物を濾過し、トルエンで洗浄する。濾過物を蒸発させ、高温のエタノールと共に撹拌し、酢酸エチルから再結晶化させる。固形物を吸引濾過し、真空乾燥キャビネット中で乾燥させ、４０．２ｇ（理論値の７８％）の白色の固形物が残る。
【０２０４】
Ａ１．６  トリアリールアミンＭｏ１．Ａ、Ｍｏ４．Ａ、Ｍｏ６．Ａ、Ｍｏ１１．Ａ、Ｍｏ１３．Ａ、Ｍｏ１５．Ａの調製
2,8-ジブロモ-6,6,12,12-テトラオクチル-6,12-ジヒドロインデノ[1,2-b]フルオレンを、Macromolecules 2000, 33, 2016-2020にしたがって調製することができる。
【化４６】
2018021187.tif 000066
【０２０５】
プロセスＡ：
３０．０ｇ（３４．９ミリモル）の2,8-ジブロモ-6,6,12,12-テトラオクチル-6,12-ジヒドロインデノ[1,2-b]フルオレンを０．３ｌの無水トルエン中で溶解し、１８．１ｇ（７２．６ミリモル）のビフェニル-2-イルフェニルアミン（CAS 35887-50-4）と、３６．７ｇ（１１１ミリモル）の炭酸セシウムと、０．３２ｇ（１．４ミリモル）の酢酸パラジウム（ＩＩ）とを固形物として連続して添加し、溶液を窒素で飽和させる。２．８ｍｌ（２．８ミリモル）のトリ-t-ブチルホスフィン溶液（トルエン中１Ｍ）を添加し、反応混合物を還流下で２４時間撹拌する。形物を濾過し、トルエンで洗浄する。濾過物を蒸発させ、高温のエタノールと共に撹拌し、吸引濾過し、沈殿した固形物と共に真空乾燥キャビネット中で乾燥させ、２８．３ｇ（理論値の６８％）の黄色の固形物が残る。
【０２０６】
プロセスＢ：
エタノールで（２４時間まで）延長撹拌した後でさえも、固形物として得られないか、または再結晶後に適切な純度で得られない化合物については、溶出剤としてトルエンを用いて、シリカゲル（物質の単位グラム当たり約２０ｇ）においてカラムクロマトグラフィーによる精製を行う。次いで、溶媒をロータリーエバポレーター中で可能な限り取り除き、最後に、真空乾燥キャビネットで乾燥させる。
【０２０７】
以下の化合物を、説明したプロセスに類似して調製することができる：
【化４７】
2018021187.tif 000067
【０２０８】
Ａ２．  4-ブロモフェニルラジカルを含む本発明によるビストリアリールアミンＭｏ１．Ｂｒ、Ｍｏ４．Ｂｒ、Ｍｏ６．Ｂｒ、Ｍｏ１１．Ｂｒ、Ｍｏ１３．Ｂｒ、Ｍｏ１５．Ｂｒの調製
プロセスＡ：Ｍｏ１．Ｂｒの調製
【化４８】
2018021187.tif 000068
【０２０９】
２８．３ｇ（２３ミリモル）の2,8-ジ[(ビフェニル-2-イル)フェニルアミノ]-6,12,12-テトラオクチル-6H,12H-インデノ[1,2-b]フルオレン（Ｍｏ１．Ａ）を０．７ｌの無水テトラヒドロフラン（ＴＨＦ）中で溶解し、０℃まで冷却する。８．５ｇ（４７ミリモル）のN-ブロモスクシンイミドを、固形物として小分けして添加し、溶液を１４時間、２０℃で撹拌する。
【０２１０】
反応混合物を蒸発させる。残留物を高温のエタノール中で撹拌する。固形物を濾過し、酢酸エチル（この場合は０．８ｌ）から３度再結晶化させる。固形物を吸引濾過して真空乾燥キャビネット中で乾燥させた後、１０−５ミリバールおよび１８０℃で加熱して溶媒の残留物と揮発性の不純物を取り除き、ＨＰＬＣによると、純度９９．８％をもつ２２．０ｇ（理論値の７１％）の黄色の粉末を生じる。
【０２１１】
プロセスＢ：
エタノールで（２４時間まで）延長撹拌した後でさえも、固形物として得られないか、または再結晶後に適切な純度で得られない化合物については、溶出剤としてトルエンを用いて、シリカゲル（物質の単位グラム当たり約２０ｇ）においてカラムクロマトグラフィーによる精製を行う。次いで、溶媒をロータリーエバポレーター中で可能な限り取り除き、最後に、１０−５ミリバールおよび１８０℃で加熱して溶媒の残留物と揮発性の不純物を取り除く。
【０２１２】
以下の化合物を、説明したプロセスに類似して調製することができる：
【化４９】
2018021187.tif 000069
【０２１３】
Ａ３．  4-ピナコラートボラニルフェニルラジカルを含む本発明によるビストリアリールアミンＭｏ１．Ｂｏ、Ｍｏ４．Ｂｏ、Ｍｏ６．Ｂｏ、Ｍｏ１１．Ｂｏ、Ｍｏ１３．Ｂｏ、Ｍｏ１５．Ｂｏの調製
プロセスＡ：Ｍｏ１．Ｂｏの調製
【化５０】
2018021187.tif 000070
【０２１４】
２２．０ｇ（１６．３ミリモル）の2,8-ジ[(ビフェニル-2-イル)-(4-ブロモフェニル)アミノ]-6,6,12,12-テトラオクチル-6H,12H-インデノ[1,2-b]フルオレン（Ｍｏ１．Ｂｒ）と、８．８ｇ（３５ミリモル）のビス（ピナコラート）ジボランと、８．０ｇ（８２ミリモル）の硝酸カリウムとを２００ｍｌのジオキサンに最初に導入する。混合物をアルゴンで飽和させ、０．３８ｇ（０．６９ミリモル）の1,1’-ビス（ジフェニルホスフィノ）フェロセンと０．１５ｇ(０．６９ミリモル)の酢酸パラジウム（ＩＩ）を添加し、混合物を還流下で１４時間加熱する。室温まで冷却後、混合物を約５０ｇのセライトを通して濾過し、ロータリーエバポレーター中で溶媒を可能な限り取り除く。残留する濃茶色の残留物を約１５０ｍｌのヘプタンで取り、３時間、激しく撹拌する。吸引濾過後、吸着剤なしで、連続高温抽出器中の相互に挿入された２つの円筒ろ紙から、約１６時間、２００ｍｌのヘプタンで固形物を抽出する。室温まで冷却後、固形物を吸引濾過し、母液をロータリーエバポレーター中で蒸発乾固させる。２つの固形物を合わせ、約１５０ｍｌのヘプタンで取る。懸濁液を加熱して還流し、トルエン（約４０ｍｌ）を完成した溶液へ滴下して添加する。室温まで冷却後、生成した固形物を吸引濾過し、説明したように再結晶化させる。固形物を吸引濾過して真空乾燥キャビネット中で乾燥させた後、１０−５ミリバールおよび２００℃で加熱して、溶媒の残留物と揮発性の不純物を取り除き、ＨＰＬＣによると、純度９９．８％をもつ１１．７ｇ（理論値の５０％）の黄色の固形物が残る。
【０２１５】
プロセスＢ：
ヘプタンで（２４時間まで）延長撹拌した後でさえも、固形物として得られないか、または再結晶後に適切な純度で得られない化合物については、溶出剤としてトルエンを用いて、シリカゲル（物質の単位グラム当たり約２０ｇ）においてカラムクロマトグラフィーによる精製を行う。次いで、溶媒をロータリーエバポレーター中で可能な限り取り除き、最後に、１０−５ミリバールおよび１８０℃で加熱して溶媒の残留物と揮発性の不純物を取り除く。
【０２１６】
以下の化合物を、説明したプロセスに類似して調製することができる：
【化５１】
2018021187.tif 000071
【０２１７】
Ａ４．  使用する他のモノマーＭｏ７．Ｂｏ、Ｍｏ８．Ｂｏ、Ｍｏ９．Ｂｒ、Ｍｏ９．Ｂｏ、Ｍｏ１２．Ｂｒ、Ｍｏ１２．Ｂｏ、Ｍｏ１６．Ｂｏの調製
Ａ４．１  3,3’-ビス（ピナコラートボラニル）ビフェニル（Ｍｏ７．Ｂｏ）の調製
【化５２】
2018021187.tif 000072
【０２１８】
１００．０ｇ（３２１ミリモル）の3,3’-ジブロモ-1,1’-ビフェニル（CAS 16400-51-4）と、２４４．２ｇのビス（ピナコラート）ジボラン（９６３ミリモル）と、１２５．８ｇ（１．３モル）の硝酸カリウムと、５．２４ｇ（６ミリモル）の1,1’-ビス（ジフェニルホスフィノ）フェロセンパラジウム(II)ジクロリドとを激しく撹拌しながら、１ｌのテトラヒドロフラン中で２日間、還流下で加熱する。反応混合物を室温でセライトを通して濾過する。溶媒を真空で取り除き、残留する固形物をアセトニトリルから再結晶化させる。生成した固形物を濾過し、真空中で乾燥させ、その後１４０℃および１０−５ミリバールの圧力で昇華させ、ＨＰＬＣによると、純度９９．７％をもつ５５．７ｇ（理論値の４３％）の無色の粉末を生じる。
【０２１９】
Ａ４．２  Ｍｏ８．Ｂｒの調製
工程１：Ｍｏ８．Ａの調製
【化５３】
2018021187.tif 000073
【０２２０】
５０．７ｇ（１００ミリモル）のＳｐｉ２と、１６．９ｇ（１００ミリモル）のジフェニルアミンと、１４．４ｇ（１５０ミリモル）のナトリウムt-ブトキシドとを０．４ｌのトルエン中で懸濁させる。混合物をアルゴンで飽和させ、２ｍｌ（２ミリモル）のトリ-t-ブチルホスフィン（トルエン中１Ｍ）と、０．２ｇ（１ミリモル）の酢酸パラジウム（ＩＩ）を添加し、混合物を６時間、還流下で加熱する。室温まで冷却後、固形の構成成分を濾過し、有機相をその度毎に１００ｍｌの水で３度洗浄し、硫酸ナトリウムで乾燥させ、溶媒をロータリーエバポレーター中で除く。残留する固形物を３０分間、その度毎に５０ｍｌのヘプタンで２度撹拌し、濾過し、真空乾燥キャビネット中で乾燥させ、５４．８ｇ（理論値の９２％）のベージュ色の固形物が残る。
【０２２１】
工程２：Ｍｏ８．Ｂｒの調製
【化５４】
2018021187.tif 000074
【０２２２】
５４．８ｇ（９２ミリモル）のＭｏ８．Ａを最初に６００ｍｌのＴＨＦへ導入し、０℃まで冷却する。混合物の温度が５℃を超えない速度で激しく撹拌しながら、固形物として３２．７ｇ（１８４ミリモル）のN-ブロモスクシンイミドを、小分けして添加する。冷却を止め、混合物をさらに１２時間撹拌する。溶媒をロータリーエバポレーター中で完全に取り除く。残留物を約３５０ｍｌのトルエン中で溶解し、酸化アルミニウム（塩基、活性度１）を通して濾過し、再度、ロータリーエバポレーター中で蒸発乾固させる。残留する固形物を約１ｌのヘプタンから３度、再結晶化させる。スクシンイミドの残留物を、温エタノールと共に撹拌することにより、固形物の洗浄を反復することによって取り除く。吸引濾過および真空乾燥キャビネットでの乾燥後、これは１０−５ミリバールおよび２７０℃で、２度の分別昇華にかけられ、ＨＰＬＣによると、純度９９．９％をもつ４３．０ｇ（理論値の６２％）の無色のガラス様の固形物が残る。
【０２２３】
Ａ４．３  Ｍｏ９．Ｂｒの調製
工程１：
【化５５】
2018021187.tif 000075
【０２２４】
５０．０ｇ（２９５ミリモル）のジフェニルアミンを最初に、１０００ｍｌのトルエン中へ、６４．５ｇ（３５５ミリモル）の3-ブロモベンゾニトリルと、２０ｍｌ（２０ミリモル）のトリ-t-ブチルホスフィン溶液（トルエン中１Ｍ）と、２．６５ｇ（１１ミリモル）の酢酸パラジウム（ＩＩ）と、８５．２ｇ（８８６ミリモル）のナトリウムt-ブトキシドと共に導入し、１５時間、撹拌しながら還流下で加熱する。冷却後、有機相をその度毎に１０００ｍｌの水で３度洗浄し、硫酸ナトリウムで乾燥させ、その後、真空で蒸発乾固させる。残留する固形物を、酸化アルミニウム（塩基、活性度１）のベッドを通して、連続高温抽出器中で約４００ｍｌのヘプタンにより抽出する。冷却後、沈殿した固形物を濾過し、約２００ｍｌのヘプタンで２度洗浄し、真空で乾燥させ、５３．０ｇ（理論値の６６％）の淡色の固形物が残る。
【０２２５】
工程２：
【化５６】
2018021187.tif 000076
【０２２６】
５３．０ｇ（１９６ミリモル）の3-ジフェニルアミノベンゾニトリルを、５００ｍｌの乾燥したテトラヒドロフラン中で溶解し、０℃まで冷却する。氷冷却と、温度が５℃を超えない速度での激しい撹拌とをしながら、固形物として６９．８ｇ（３９２ミリモル）のN-ブロモ-スクシンイミドを、小分けして添加する。冷却を止め、混合物をさらに１２時間撹拌する。溶媒を真空で取り除き、残留する固形物を、可能な限り少量の酢酸エチル中に溶解させる。溶液を、約５００ｍｌの水酸化ナトリウム水溶液（５％）で３度、水で２度洗浄する。有機相を蒸発乾固させ、７０．８ｇ（理論値の８４％）の無色の固形物が残る。
【０２２７】
工程３：
【化５７】
2018021187.tif 000077
【０２２８】
７０．８ｇ（１６５ミリモル）の3-[ビス-(4-ブロモフェニル)]ベンゾニトリルを７００ｍｌの無水ジクロロメタン中で溶解し、−７８℃まで冷却する。トルエン中の１７４ｍｌ（１７４ミリモル）の水素化ジイソブチルアルミニウムの１Ｍ溶液を、温度が−５０℃を超えない速度で、滴下する。冷却を止め、混合物を１０℃まで温めさせておき、再度−１０℃まで冷却する。１７５ｍｌのテトラヒドロフランの添加後、４３ｇの濃硫酸と１７５ｍｌの水の混合物を迅速に添加し、その混合物をさらに冷却せずに、１２時間撹拌する。混合物を、水酸化ナトリウム水溶液を使用して中性にさせる。有機相を分離させ、約３５０ｍｌの水で２度、３５０ｍｌの飽和塩化ナトリウム溶液で１度洗浄し、硫酸マグネシウムで乾燥させる。溶媒をロータリーエバポレーター中で取り除き、黄色のオイルを残し、これは２４時間以内に結晶化する。固形物を酸化アルミニウム（塩基、活性度１）のベッドを通して、連続高温抽出器中で約３００ｍＬのヘプタンにより抽出し、冷却後、濾過し、イソプロパノールから３度再結晶化させる。真空で乾燥させると、１３．０ｇ（理論値の１８％）の黄色の固形物が残る。
【０２２９】
Ａ４．４  Ｍｏ９．Ｂｏの調製
【化５８】
2018021187.tif 000078
【０２３０】
１３．０ｇ（３０ミリモル）の3-[ビス-(4-ブロモフェニル)アミノ]ベンズアルデヒドと、３３．７ｇ（１３７ミリモル）のビス（ピナコラート）ジボランと、１４．８ｇ（１５１ミリモル）の酢酸カリウムと、０．２７ｇ（１．２ミリモル）の酢酸パラジウム（ＩＩ）と、０．６９ｇ（１．２ミリモル）のビス（ジフェニルホスフィノ）フェロセンを、１４時間激しく撹拌しながら、還流下で、５００ｍｌのジオキサン中で加熱する。溶媒を真空で取り除き、残留した固形物を可能な限り少量の酢酸エチルで取り、酢酸エチルとヘプタンの混合物（１：１）と共に、シリカゲルを通して濾過する。溶媒を真空で取り除き、残留したオイルを約１００ｍｌのヘプタンで２時間撹拌する。この期間に生成された固形物を濾過し、真空で乾燥させ、その後、２００℃および１０−５ミリバールの圧力下で、分別昇華にかけ、ＨＰＬＣによると、純度９９．８％をもつ３．５ｇ（理論値の２２％）の無色の粉末として生成物を生じる。
【０２３１】
Ａ４．５  Ｍｏ１２．Ｂｒの調製
【化５９】
2018021187.tif 000079
【０２３２】
７１．５ｇのN4,N4’-ビスビフェニル-4-イル- N4,N4’-ジフェニルビフェニル-4,4’-ジアミン（１１２ミリモル）（CAS:134008-76-7）を、１．５ｌの無水テトラヒドロフラン（ＴＨＦ）中で溶解し、０℃まで冷却する。４０ｇのN-ブロモスクシンイミド（２２４ミリモル）を固形物として、小分けして添加し、溶液を１４時間、２０℃で撹拌する。
【０２３３】
固形物を濾過し、ＴＨＦで洗浄する。濾過物を共に蒸発させ、水と共に撹拌し、吸引濾過し、真空乾燥キャビネット中で乾燥させる。残留物を、ジメチルホルムアミド（ＤＭＦ）から２度、再結晶化させる（７００ｍｌと５００ｍｌ）。次いで、固形物を７００ｍｌのエタノールで３度撹拌し、その後、乾燥キャビネット中で乾燥させ、ＨＰＬＣによると、純度９９．９％をもつ７２．７ｇ（理論値の８２％）の淡色の固形物が残る。
【０２３４】
Ａ４．６  Ｍｏ１２．Ｂｏの調製
【化６０】
2018021187.tif 000080
【０２３５】
５８．３ｇのN4,N4’-ビスビフェニル-4-イル- N4,N4’-ビス-(4-ブロモフェニル)ビフェニル-4,4’-ジアミン（７３ミリモル）を、１．５ｌの無水ＴＨＦ中で溶解し、４４．５ｇのビス（ピナコラート）ジボロン（１７５．２ミリモル）と、４３ｇの酢酸カリウム（４３８ミリモル）を固形物として連続して添加し、溶液をアルゴンで飽和させ、１．２ｇの1,1-ビス（ジフェニルホスフィノ）フェロセン-Pd(II)ジクロリド錯体を添加し、反応混合物を２２時間、還流下で撹拌する。
【０２３６】
固形物をシリカゲルとセライトを通して濾過し、その溶液を蒸発させる。８００ｍｌのジクロロメタンを残留物に添加する。相を分離させる。有機相を３００ｍｌの水で３度洗浄し、Ｎａ２ＳＯ４で乾燥させ、次いで濾過し、ロータリーエバポレーター中で蒸発させる。生成物をシリカゲル（溶出剤としてトルエン）を通して濾過する。クリーン部分（約３５ｇ）を、５０ｍｌのヘプタンと１７０ｍｌのトルエンの混合物から再結晶化させる。
固形物を濾過し、ヘプタンで洗浄し、乾燥させ、ＨＰＬＣによると、純度９９．１％をもつ３３．５ｇ（理論値の５２％）の無色の粉末として生成物を生じる。
【０２３７】
Ａ４．７  Ｍｏ１６．Ｂｏの調製
2’,7’-ビス-(3,7-ジメチルオクタン-3-イル)-9,9’-スピロビフルオレン-4-イルビス-(3-ブロモフェニル)アミン（Ｍｏ１６．Ｂｏ）の調製
工程１：
【化６１】
2018021187.tif 000081
【０２３８】
１８０．０ｇ（２６６ミリモル）の4-ブロモ-2,7’-ビス-(3,7-ジメチルオクタン-3-イル)-9,9’-スピロ-ビフルオレン（Ｓｐｉ３）を２ｌの無水ジオキサン中で溶解し、５６．２ｇ（４８０ミリモル）のカルバミン酸t-ブチル（CAS 4248-19-5）と、１８２．５ｇ（５６０ミリモル）の炭酸セシウムと、１２．３ｇ（２１．３ミリモル）の4,5-ビス（ジフェニルホスフィノ）-9,9-ジメチルキサンテン（キサントホス）を固形物として連続して添加し、次いで、溶液を窒素で飽和させる。３．６ｇ（１６ミリモル）の酢酸パラジウム（ＩＩ）を添加し、反応混合物を還流下で２日間撹拌する。溶媒をロータリーエバポレーター中で可能な限り取り除き、暗色の残留物を高温のヘプタンで抽出する。溶媒をロータリーエバポレーター中で完全に取り除き、残留する固形物をトルエン／ヘプタン混合物（１：１）から再結晶化させる。固形物を吸引濾過し、真空乾燥キャビネット中で乾燥させ、１１９．５ｇ（理論値の６３％）の淡黄色の固形物が残る。
【０２３９】
工程２：
【化６２】
2018021187.tif 000082
【０２４０】
１１９．０ｇ（１６７．２ミリモル）のt-ブチルN-[2’,7’-ビス-(3,7-ジメチルオクタン-3-イル)-9,9’-スピロビフルオレン-4-イル]カルバミン酸を、５００ｍｌの無水ジクロロメタン中で溶解し、５１．５ｍｌ（６７０ミリモル）のトリフルオロ酢酸を慎重に滴下する。反応混合物を室温で２時間撹拌する。反応混合物を蒸発させ、残留物を３００ｍｌのトルエンで溶解する。有機相をその度毎に３００ｍｌのＮａＯＨ（１Ｍ溶液）で２度洗浄し、次いで４００ｍｌの水で洗浄する。有機相を硫酸ナトリウムで乾燥させ、溶媒をロータリーエバポレーター中で除き、９６．２ｇ（理論値の９４％）の白色の固形物が残る。
【０２４１】
工程３：Ｍｏ１６．Ｂｒの調製
【化６３】
2018021187.tif 000083
【０２４２】
９７．８ｇ（３４６ミリモル）の1-ブロモ-3-ヨードベンゼンと、９６．１ｇ(１５７ミリモル)の4-アミノ-2’,7’-ビス-(3,7-ジメチルオクタン-3-イル)-9,9’-スピロビフルオレンと、２．４ｇ（１２．６ミリモル）のヨウ化銅（Ｉ）と、７０．４ｇ（１．２６モル）の水酸化カリウムと、２．２７ｇ（１２．６ミリモル）の1,10-フェナントロリンとを、７５０ｍｌのo-キシレン中で懸濁させる。反応混合物をアルゴンで飽和させ、還流下で終夜、撹拌する。混合物を室温まで冷却し、その後、トルエンと共に、シリカゲルおよび酸化アルミニウムを通して濾過し、ロータリーエバポレーター中で蒸発させる。薄茶色の固形物を吸引濾過する。次いで、固形物をカラムクロマトグラフィー（ヘプタン）により精製する。生成物をヘプタン／トルエン混合物（１：１）から再結晶化させ、ＨＰＬＣによると、純度９９．７％をもつ７６．８ｇ（理論値の５３％）の無色の粉末として生成物を生じる。
【０２４３】
ステップ４：Ｍｏ１６．Ｂｏの調製
【化６４】
2018021187.tif 000084
【０２４４】
７０．０ｇ（７６ミリモル）のＭｏ１６．Ｂｒと、４１．０ｇ（１６１ミリモル）のビス（ピナコラート）ジボランと、３７．６ｇ（３８３ミリモル）の硝酸カリウムとを０．８ｌのジオキサンに最初に導入する。混合物をアルゴンで飽和させ、１．７５ｇ（３．２２ミリモル）の1,1’-ビス（ジフェニルホスフィノ）フェロセンと０．７２ｇ(３．２２ミリモル)の酢酸パラジウム（ＩＩ）を添加し、混合物を還流下で１４時間加熱する。室温まで冷却後、混合物を約５０ｇのセライトを通して濾過し、ロータリーエバポレーター中で溶媒を可能な限り取り除く。残留する暗色の残留物を約７００ｍｌのヘプタンで取り、３時間、激しく撹拌し、その期間には茶色の固形物が沈殿する。吸引濾過後、吸着剤なしで、連続高温抽出器中の相互に挿入された２つの円筒ろ紙から、約１６時間、１０００ｍｌのヘプタンで固形物を抽出する。室温まで冷却後、固形物を吸引濾過し、母液をロータリーエバポレーター中で蒸発乾固させる。２つの固形物を合わせ、説明したように再度、高温抽出する。使用する円筒ろ紙は、第２の抽出後、依然として軽く色づいているだけである。母液を再度、蒸発乾固させ、析出した固形物と合わせる。混合物を約２５０ｍｌのヘプタンで取り、懸濁液を加熱して還流させ、完全に溶解するまでトルエンを滴下する（約１９０ｍｌ）。室温まで冷却後、生成した固形物を吸引濾過し、説明したように再度、再結晶化させる。固形物を吸引濾過して真空乾燥キャビネット中で乾燥させた後、これを１０−５ミリバールおよび１８０℃で加熱して、溶媒の残留物と揮発性の不純物を取り除き、ＨＰＬＣによると、純度９９．７％をもつ３８．７ｇ（理論値の４８％）の無色のガラス様の固形物が残る。
【０２４５】
Ａ２．５  さらなるモノマー
本発明によるポリマーの調製用のモノマーについては先行技術で既に説明がなされており、市販され、あるいは文献の手順にしたがって調製され、以下の表に要約する：
【化６５−１】
2018021187.tif 000085
【化６５−２】
2018021187.tif 000086
【０２４６】
パートＢ：ポリマーの合成
比較ポリマーＶ１とＶ２および本発明によるポリマーＰｏ１〜Ｐｏ１４の調製
比較ポリマーＶ１とＶ２および本発明によるポリマーＰｏ１〜Ｐｏ１４を、WO 2010/097155に記載のプロセスにしたがい、スズキカップリングによってパートＡに示したモノマーから調製する。
【０２４７】
このようにして調製したポリマーＶ１とＶ２およびポリマーＰｏ１〜Ｐｏ１５は、脱離基の除去後、表２（パーセントデータ＝モル％）に示されているようにパーセンテージの割合で構造単位を含む。アルデヒド基を含むモノマーから調製したポリマーの場合、WO 2010/097155に記載のプロセスによれば、これらはウィッティヒ反応により、重合化後に架橋性ビニル基へ変換される。以下の表に対応して示され、パートＣで使用するポリマーは、よって、当初存在したアルデヒド基ではなく、架橋性ビニル基を含む。
【０２４８】
ポリマーのパラジウムおよび臭素含有量は、ＩＣＰ−ＭＳにより測定される。測定された値は１０ｐｐｍ未満である。
【０２４９】
分子量ＭＷと多分散性Ｄは、ゲル浸透クロマトグラフィー（ＧＰＣ）手段により測定される（モデル：Agilent HPLC System Series 1100）（カラム：Polymer LaboratoriesからのPL-RapidH；溶媒：０．１２容量％のo-ジクロロベンゼンを含むＴＨＦ；検出：ＵＶと屈折率；温度：４０℃）。較正をポリスチレン標準を使用して行う。
【０２５０】
結果を以下の表に要約する。
【表２】
2018021187.tif 000087
【０２５１】
パートＣ：デバイス例
本発明によるポリマーを溶液から処理することができ、ＯＬＥＤは、真空処理のＯＬＥＤよりも製造が非常に容易であるにもかかわらず良品質をもつ結果が得られた。
【０２５２】
本発明によるポリマーの架橋結合可能な変型が、架橋後、完全に不溶性の層を生じるかについて、WO 2010/097155に類似して試験した。
【０２５３】
表Ｃ１は、WO 2010/097155に記載の洗浄操作後の当初の厚さ２０ｎｍの残留層について示している。層の厚さが減少していないならば、ポリマーは不溶性であり、よって、架橋は適切である。
【０２５４】
表Ｃ１：
洗浄試験後の当初の厚さ２０ｎｍの残留層をチェック
【表３】
2018021187.tif 000088
【０２５５】
表Ｃ１で分かるように、架橋基をもたない比較ポリマーＶ１は、２２０℃ではほとんど架橋しない。比較ポリマーＶ２と本発明によるポリマーＰｏ０１、Ｐｏ０２、Ｐｏ０５、Ｐｏ１３、Ｐｏ１４は２２０℃で完全に架橋する。
【０２５６】
このタイプの溶液ベースのＯＬＥＤの生産は、たとえばWO 2004/037887とWO 2010/097155等、文献で既に多数回記載されている。プロセスは以下記載する状況に適している(層厚、バリエーション、材料)。
【０２５７】
本発明によるポリマーを２つの異なる層のシーケンスで使用する：
構造Ａは以下のとおりである：
−基板、
−ＩＴＯ（５０ｃｍ）、
−ＰＥＤＯＴ（８０ｎｍ）、
−正孔輸送層（ＨＴＬ）（２０ｎｍ）、
−発光層（ＥＭＬ）（６０ｎｍ）、
−正孔ブロック層（ＨＢＬ）（１０ｎｍ）、
−電子輸送層（ＥＴＬ）（４０ｎｍ）、
−陰極。
【０２５８】
構造Ｂは以下のとおりである：
−基板、
−ＩＴＯ（５０ｃｍ）、
−ＰＥＤＯＴ（２０ｎｍ）、
−正孔輸送層（ＨＴＬ）（４０ｎｍ）、
−発光層（ＥＭＬ）（３０ｎｍ）、
−電子輸送層（ＥＴＬ）（２０ｎｍ）、
−陰極。
【０２５９】
厚さ５０ｎｍの構造化ＩＴＯ（インジウムスズ酸化物）で被覆されたガラスプレートは基板としての役目をする。これらはより良好な処理のためにＰＥＤＯＴ：ＰＳＳで被覆される。スピンコーティングを空気中の水から行う。層を１８０℃で１０分間加熱することにより乾燥させる。ＰＥＤＯＴ：ＰＳＳをHeraeus Precious Metals GmbH & Co. KG、ドイツから購入する。正孔輸送層と発光層をこれらのコーティングされたガラスプレートに適用する。
【０２６０】
いずれの場合でもトルエンで溶解されている本発明による化合物と比較化合物とを、正孔輸送層として使用する。このような溶液の典型的な固形物含有量は約５ｇ／ｌであり、ここでのように、素子に典型的である２０または４０ｎｍの厚さがスピンコーティング手段により実現される。層を、不活性ガス雰囲気、本願の場合はアルゴンで、スピンコーティングにより適用し、１８０℃または２２０℃で６０分間の加熱により乾燥させる。
【０２６１】
発光層は、常に、少なくとも１つのマトリックス材（ホスト材料）と発光ドーパント（エミッター）からなる。さらに、複数のマトリックス剤と共ドーパントとの混合物が生じ得る。Ｈ１（９２％）：ドーパント（８％）のような表現はここでは、材料Ｈ１が９２重量％の割合で発光層に存在し、ドーパントは８重量％の割合で発光層に存在することを意味している。発光層の混合物は構造Ａについてはトルエン中に溶解されている。このような溶液の典型的な固形物含有量はここでは、約１８ｇ／ｌであり、ここでのように、素子に典型的である６０ｎｍの層厚は、スピンコーティング手段によって実現される。層を不活性ガス雰囲気、本願の場合にはアルゴンで、スピンコーティングにより適用し、１８０℃で１０分間の加熱により乾燥させる。構造Ｂでは、発光層は真空チャンバ中での熱蒸発により形成される。ここでの層は１より多数の材料からなることができ、これらの材料は共蒸発によって、ある重量の割合で相互に混合されている。Ｈ３：ドーパント（９５％：５％）のような表現はここでは、材料Ｈ３とドーパントが９５重量％：５重量％の割合で層に存在することを意味している。
【０２６２】
本願の場合に使用する材料を表Ｃ２に示す。
【０２６３】
表Ｃ２：
発光層で使用する材料の構造的な化学式
【化６６】
2018021187.tif 000089
【０２６４】
正孔ブロック層および電子輸送層の材料を同様に、真空チャンバ中での熱気相堆積により適用し、表３に示す。正孔ブロック層はＥＴＭ１からなる。電子輸送層は２つの材料ＥＴＭ１とＥＴＭ２からなり、これらは共蒸発によって、それぞれ５０重量％の割合で相互に混合されている。
【０２６５】
表Ｃ３：
使用するＨＢＬとＥＴＬ材料
【化６７】
2018021187.tif 000090
【０２６６】
陰極を１００ｎｍの厚さを有するアルミニウム層の熱蒸発により形成する。
【０２６７】
ＯＬＥＤの正確な構造を表Ｃ４に示す。ＨＴＬの列は、使用するポリマーと、層が加熱により乾燥されて任意に架橋する温度とを示している。
【表４】
2018021187.tif 000091
【０２６８】
ＯＬＥＤは、標準的な方法により特性決定される。この目的で、エレクトロルミネッセンススペクトルと、ランバート発光特性を仮定する電流／電圧／輝度特性線（ＩＵＬ特性線）と、（駆動）寿命とを決定する。ＩＵＬ特性線を、駆動電圧（Ｖで表示）と、ある輝度における外部量子効率（％で表示）のような、固有値を決定することに使用する。１０００ｃｄ／ｍ２におけるＬＴ５０は、ＯＬＥＤが初期輝度１０００ｃｄ／ｍ２から初期強度の５０％、即ち５００ｃｄ／ｍ２へ低下する寿命である。対応して、１０００ｃｄ／ｍ２におけるＬＴ８０は、ＯＬＥＤが初期輝度１００００ｃｄ／ｍ２から初期強度の８０％、即ち８０００ｃｄ／ｍ２へ低下する寿命である。
【０２６９】
種々のＯＬＥＤの特性を表Ｃ５ａとｂに要約する。例Ｃ０１とＣ０２は比較例であり、全ての他の例は本発明によるＯＬＥＤの特性を示している。
【０２７０】
表Ｃ５ａ−ｂ：ＯＬＥＤの特性
表Ｃ５ａ
【表５】
2018021187.tif 000092
【０２７１】
表Ｃ５ｂ
【表６】
2018021187.tif 000093
【０２７２】
表Ｃ５ａ−ｂが示すように、本発明によるポリマーは、ＯＬＥＤで正孔輸送層として使用する際、特に寿命と動作電圧に関して先行技術よりも改良されている。本発明による材料を含んでいる緑色−青色発光ＯＬＥＤが製造される。
【手続補正書】
【提出日】平成29年8月16日(2017.8.16)
【手続補正１】
【補正対象書類名】特許請求の範囲
【補正対象項目名】全文
【補正方法】変更
【補正の内容】
【特許請求の範囲】
【請求項１】
少なくとも一つの以下の式（Ｉ−１ａ）または（Ｉ−１ｂ）の構造単位を含むポリマー：
【化１】
2018021187.tif 000100
式中
Ａｒ１〜Ａｒ５は、出現毎に、各場合に同一であるか異なり、１以上の基Ｒにより置換されていてもよい、５〜６０個の芳香族環原子を有するモノもしくはポリ環状の芳香族または複素環式芳香族環構造であり、
Ｒは、出現毎に同一であるか異なり、Ｈ、Ｄ、Ｆ、Ｃｌ、Ｂｒ、Ｉ、Ｎ（Ｒ１）２、ＣＮ、ＮＯ２、Ｓｉ（Ｒ１）３、Ｂ（ＯＲ１）２、Ｃ（=Ｏ）Ｒ１、Ｐ（=Ｏ）（Ｒ１）２、Ｓ（=Ｏ）Ｒ１、Ｓ（=Ｏ）２Ｒ１、ＯＳＯ２Ｒ１、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基（夫々１以上の基Ｒ１により置換されてよく、１以上の隣接しないＣＨ２基は、Ｒ１Ｃ=ＣＲ１、Ｃ≡Ｃ、Ｓｉ（Ｒ１）２、Ｃ=Ｏ、Ｃ=Ｓ、Ｃ=ＮＲ１、Ｐ（=Ｏ）（Ｒ１）、ＳＯ、ＳＯ２、ＮＲ１、Ｏ、ＳもしくはＣＯＮＲ１で置き代えられてよく、ここで、１以上のＨ原子は、Ｄ、Ｆ、Ｃｌ、Ｂｒ、ＩもしくはＣＮで置き代えられてよい。）または、各場合に、１以上の基Ｒ１により置換されてよい５〜６０個の芳香族環原子を有するモノあるいはポリ環状の芳香族もしくは複素環式芳香族環構造、または１以上の基Ｒ１により置換されてよい５〜６０個の芳香族環原子を有するアリールオキシもしくはヘテロアリールオキシ基、または１以上の基Ｒ１により置換されてよい５〜６０個の芳香族環原子を有するアラルキルもしくはヘテロアラルキル基、または１以上の基Ｒ１により置換されてよい１０〜４０個の芳香族環原子を有するジアリールアミノ基、ジヘテロアリールアミノ基もしくはアリールヘテロアミノ基または架橋結合可能基Ｑであり；ここで、２個以上の基Ｒは、モノあるいはポリ環状の脂肪族もしくは芳香族および/またはベンゾ縮合環構造を互いに形成してよく；
Ｒ１は、出現毎に同一であるか異なり、Ｈ、Ｄ、Ｆ、１〜２０個のＣ原子を有する脂肪族炭化水素基、５〜２０個のＣ原子を有する芳香族および/または複素環式芳香族炭化水素基であって、さらに、１以上のＨ原子は、Ｆで置き代えられてよく；ここで、２個以上の置換基Ｒ１は、モノあるいはポリ環状の脂肪族もしくは芳香族環構造を互いに形成してよく；
ここで、破線はポリマー中の隣接する構造単位への結合であり；
Ａｒ６は、１以上の基Ｒにより置換されていてもよい、５〜６０個の芳香族環原子を有するモノもしくはポリ環状の芳香族または複素環式芳香族環構造であり；
ｍ＝０、１、２、３または４であり、
Ｘは、ＣＲ２、ＮＲ、ＳｉＲ２、Ｏ、ＳまたはＰ＝Ｏであり、および
ｒ＝０または１である。
【請求項２】
少なくとも一つの式（Ｉ−１ａ）または（Ｉ−１ｂ）の構造単位が、以下の式（ＩＩ）および（ＩＩＩ）の構造単位から選ばれることを特徴とする、請求項１または２記載のポリマー：
【化２】
2018021187.tif 000101
式中：Ａｒ１、Ａｒ３、Ａｒ５、Ａｒ６、Ｒおよびｍは、請求項１で示される意味をとることができる。
【請求項３】
ポリマー中の式（Ｉ−１ａ）、（Ｉ−１ｂ）、（ＩＩ）および/または（ＩＩＩ）の構造単位の割合は、ポリマー中で構造単位として存在する全共重合可能なモノマーの１００％を基礎として、５０〜９５モル％の範囲であることを特徴とする、請求項１または２記載のポリマー。
【請求項４】
ポリマーが、式（Ｉ−１ａ）、（Ｉ−１ｂ）、（ＩＩ）または（ＩＩＩ）の構造単位に加えて、式（Ｉ−１ａ）、（Ｉ−１ｂ）、（ＩＩ）または（ＩＩＩ）の構造単位とは異なるさらなる構造単位をも含むことを特徴とする、請求項１〜３何れか１項記載のポリマー。
【請求項５】
スズキ重合、ヤマモト重合、スチル重合またはハートウイッグ-ブーフバルト重合によって製造されることを特徴とする、請求項１〜４何れか１項記載のポリマーの製造方法。
【請求項６】
少なくとも一つの式（Ｉ−１ａ）または（Ｉ−１ｂ）の構造単位を含む請求項１〜４何れか１項記載の１以上のポリマーと、一以上の更なるポリマー状、オリゴマー状、樹状および/または低分子量物質とを含むポリマーブレンド。
【請求項７】
１以上の溶媒中に、請求項１〜４何れか１項記載の１以上のポリマーまたは請求項６記載のポリマーブレンドを含む溶液または調合物。
【請求項８】
請求項１〜４何れか１項記載の１以上のポリマーの、電子素子または光電子素子における使用。
【請求項９】
一以上の活性層を有し、少なくとも一つのこれらの活性層が、請求項１〜４何れか１項記載の１以上のポリマーを含む、電子素子または光電子素子。
【請求項１０】
有機エレクトロルミッセンス素子（ＯＬＥＤ）、有機発光電子化学電池（ＯＬＥＣ）、有機電界効果トランジスタ（Ｏ-ＦＥＴ）、有機集積回路（Ｏ-ＩＣ）、有機薄膜トランジスタ（ＴＦＴ）、有機太陽電池（Ｏ-ＳＣ）、有機レーザーダイオード（Ｏ-ｌａｓｅｒ）、有機光電池（ＯＰＶ）素子もしくは有機光受容器（ＯＰＣ）から選ばれる請求項９記載の電子素子または光電子素子。
【請求項１１】
有機エレクトロルミッセンス素子（ＯＬＥＤ）から選ばれる請求項１０の電子素子または光電子素子。
【外国語明細書】
2018021187000001.pdf